(57)【特許請求の範囲】
【請求項１】
正極および負極と共に電解液を備え、
前記電解液は、化１で表されるジオキソール系化合物を含有する非水溶媒を含み、
前記非水溶媒中における前記ジオキソール系化合物の含有量は、０．０１重量％以上１０重量％以下である、
二次電池。
【化１】
0005217512.tif 000044
（Ｒ１〜Ｒ４は水素基、ハロゲン基、アルキル基あるいはハロゲン化アルキル基であり、Ｒ１〜Ｒ４のうちの少なくとも１つはハロゲン基あるいはハロゲン化アルキル基である。）
【請求項２】
前記ハロゲン基はフッ素基であると共に、前記ハロゲン化アルキル基はフッ素化アルキル基である、
請求項１記載の二次電池。
【請求項３】
前記ジオキソール系化合物は、化２〜化６で表される化合物のうちの少なくとも１種である、
請求項１記載の二次電池。
【化２】
0005217512.tif 000045
【化３】
0005217512.tif 000046
【化４】
0005217512.tif 000047
【化５】
0005217512.tif 000048
【化６】
0005217512.tif 000049
【請求項４】
前記溶媒は、化７〜化９で表される不飽和結合を有する環状炭酸エステル、化１０で表されるハロゲンを有する鎖状炭酸エステル、化１１で表されるハロゲンを有する環状炭酸エステル、スルトンおよび酸無水物のうちの少なくとも１種を含有する、
請求項１記載の二次電池。
【化７】
0005217512.tif 000050
（Ｒ１１およびＲ１２は水素基あるいはアルキル基である。）
【化８】
0005217512.tif 000051
（Ｒ１３〜Ｒ１６は水素基、アルキル基、ビニル基あるいはアリル基であり、それらのうちの少なくとも１つはビニル基あるいはアリル基である。）
【化９】
0005217512.tif 000052
（Ｒ１７はアルキレン基である。）
【化１０】
0005217512.tif 000053
（Ｒ２１〜Ｒ２６は水素基、ハロゲン基、アルキル基あるいはハロゲン化アルキル基であり、それらのうちの少なくとも１つはハロゲン基あるいはハロゲン化アルキル基である。）
【化１１】
0005217512.tif 000054
（Ｒ２７〜Ｒ３０は水素基、ハロゲン基、アルキル基あるいはハロゲン化アルキル基であり、それらのうちの少なくとも１つはハロゲン基あるいはハロゲン化アルキル基である。）
【請求項５】
前記化７に示した不飽和結合を有する環状炭酸エステルは、炭酸ビニレンであり、前記化８に示した不飽和結合を有する環状炭酸エステルは、炭酸ビニルエチレンであり、前記化９に示した不飽和結合を有する環状炭酸エステルは、炭酸メチレンエチレンであり、前記化１０に示したハロゲンを有する鎖状炭酸エステルは、炭酸フルオロメチルメチル、炭酸ジフルオロメチルメチルおよび炭酸ビス（フルオロメチル）のうちの少なくとも１種であり、前記化１１に示したハロゲンを有する環状炭酸エステルは、４−フルオロ−１，３−ジオキソラン−２−オンおよび４，５−ジフルオロ−１，３−ジオキソラン−２−オンのうちの少なくとも１種である、
請求項４記載の二次電池。
【請求項６】
前記電解液は、六フッ化リン酸リチウム、四フッ化ホウ酸リチウム、過塩素酸リチウム、六フッ化ヒ酸リチウムおよび化１２〜化１７で表される化合物のうちの少なくとも１種を含有する電解質塩を含む、
請求項１記載の二次電池。
【化１２】
0005217512.tif 000055
（Ｘ３１は長周期型周期表における１族元素あるいは２族元素、またはアルミニウムである。Ｍ３１は遷移金属元素、または長周期型周期表における１３族元素、１４族元素あるいは１５族元素である。Ｒ３１はハロゲン基である。Ｙ３１は−ＯＣ−Ｒ３２−ＣＯ−、−ＯＣ−Ｃ（Ｒ３３）2 −あるいは−ＯＣ−ＣＯ−である。ただし、Ｒ３２はアルキレン基、ハロゲン化アルキレン基、アリーレン基あるいはハロゲン化アリーレン基である。Ｒ３３はアルキル基、ハロゲン化アルキル基、アリール基あるいはハロゲン化アリール基である。なお、ａ３は１〜４の整数であり、ｂ３は０、２あるいは４であり、ｃ３、ｄ３、ｍ３およびｎ３は１〜３の整数である。）
【化１３】
0005217512.tif 000056
（Ｘ４１は長周期型周期表における１族元素あるいは２族元素である。Ｍ４１は遷移金属元素、または長周期型周期表における１３族元素、１４族元素あるいは１５族元素である。Ｙ４１は−ＯＣ−（Ｃ（Ｒ４１）2 ）b4−ＣＯ−、−（Ｒ４３）2 Ｃ−（Ｃ（Ｒ４２）2 ）c4−ＣＯ−、−（Ｒ４３）2 Ｃ−（Ｃ（Ｒ４２）2 ）c4−Ｃ（Ｒ４３）2 −、−（Ｒ４３）2 Ｃ−（Ｃ（Ｒ４２）2 ）c4−ＳＯ2 −、−Ｏ2 Ｓ−（Ｃ（Ｒ４２）2 ）d4−ＳＯ2 −あるいは−ＯＣ−（Ｃ（Ｒ４２）2 ）d4−ＳＯ2 −である。ただし、Ｒ４１およびＲ４３は水素基、アルキル基、ハロゲン基あるいはハロゲン化アルキル基であり、それぞれのうちの少なくとも１つはハロゲン基あるいはハロゲン化アルキル基である。Ｒ４２は水素基、アルキル基、ハロゲン基あるいはハロゲン化アルキル基である。なお、ａ４、ｅ４およびｎ４は１あるいは２であり、ｂ４およびｄ４は１〜４の整数であり、ｃ４は０〜４の整数であり、ｆ４およびｍ４は１〜３の整数である。）
【化１４】
0005217512.tif 000057
（Ｘ５１は長周期型周期表における１族元素あるいは２族元素である。Ｍ５１は遷移金属元素、または長周期型周期表における１３族元素、１４族元素あるいは１５族元素である。Ｒｆはフッ素化アルキル基あるいはフッ素化アリール基であり、いずれの炭素数も１〜１０である。Ｙ５１は−ＯＣ−（Ｃ（Ｒ５１）2 ）d5−ＣＯ−、−（Ｒ５２）2 Ｃ−（Ｃ（Ｒ５１）2 ）d5−ＣＯ−、−（Ｒ５２）2 Ｃ−（Ｃ（Ｒ５１）2 ）d5−Ｃ（Ｒ５２）2 −、−（Ｒ５２）2 Ｃ−（Ｃ（Ｒ５１）2 ）d5−ＳＯ2 −、−Ｏ2 Ｓ−（Ｃ（Ｒ５１）2 ）e5−ＳＯ2 −あるいは−ＯＣ−（Ｃ（Ｒ５１）2 ）e5−ＳＯ2 −である。ただし、Ｒ５１は水素基、アルキル基、ハロゲン基あるいはハロゲン化アルキル基である。Ｒ５２は水素基、アルキル基、ハロゲン基あるいはハロゲン化アルキル基であり、そのうちの少なくとも１つはハロゲン基あるいはハロゲン化アルキル基である。なお、ａ５、ｆ５およびｎ５は１あるいは２であり、ｂ５、ｃ５およびｅ５は１〜４の整数であり、ｄ５は０〜４の整数であり、ｇ５およびｍ５は１〜３の整数である。）
【化１５】
0005217512.tif 000058
（ｍおよびｎは１以上の整数である。）
【化１６】
0005217512.tif 000059
（Ｒ６１は炭素数２〜４の直鎖状あるいは分岐状のパーフルオロアルキレン基である。）
【化１７】
0005217512.tif 000060
（ｐ、ｑおよびｒは１以上の整数である。）
【請求項７】
前記化１２に示した化合物は、化１８で表される化合物からなる群のうちの少なくとも１種であり、前記化１３に示した化合物は、化１９で表される化合物からなる群のうちの少なくとも１種であり、前記化１４に示した化合物は、化２０で表される化合物である、
請求項６記載の二次電池。
【化１８】
0005217512.tif 000061
【化１９】
0005217512.tif 000062
【化２０】
0005217512.tif 000063
【請求項８】
前記負極は、負極活物質として、炭素材料、リチウム金属、あるいはリチウムを吸蔵および放出することが可能であると共に金属元素および半金属元素のうちの少なくとも１種を有する材料を含む、
請求項１記載の二次電池。
【請求項９】
前記負極は、負極活物質として、ケイ素の単体、合金および化合物、ならびにスズの単体、合金および化合物からなる群のうちの少なくとも１種を含む、
請求項１記載の二次電池。
【請求項１０】
請求項１ないし請求項９のうちのいずれか１項に記載した二次電池を備えた、
電子機器。
【請求項１１】
化２１で表されるジオキソール系化合物を含有する非水溶媒を含み、
前記非水溶媒中における前記ジオキソール系化合物の含有量は、０．０１重量％以上１０重量％以下である、
む、二次電池用電解液。
【化２１】
0005217512.tif 000064
（Ｒ１〜Ｒ４は水素基、ハロゲン基、アルキル基あるいはハロゲン化アルキル基であり、Ｒ１〜Ｒ４のうちの少なくとも１つはハロゲン基あるいはハロゲン化アルキル基である。）
【発明の詳細な説明】
【技術分野】
【０００１】
本発明は、溶媒を含む二次電池用電解液、それを用いた二次電池、およびそれを備えた電子機器に関する。
【背景技術】
【０００２】
近年、カメラ一体型ＶＴＲ（video tape recorder）、携帯電話あるいはノートパソコンなどのポータブル電子機器が広く普及しており、その小型化、軽量化および長寿命化が強く求められている。これに伴い、ポータブル電子機器の電源として、電池、特に軽量で高エネルギー密度が得られる二次電池の開発が進められている。中でも、充放電反応にリチウムの吸蔵および放出を利用する二次電池（いわゆるリチウムイオン二次電池）や、リチウムの析出および溶解を利用する二次電池（いわゆるリチウム金属二次電池）は、鉛電池やニッケルカドミウム電池と比較して大きなエネルギー密度が得られるため、広く実用化されている。
【０００３】
リチウムイオン二次電池やリチウム金属二次電池の電解液としては、炭酸プロピレンあるいは炭酸ジエチルなどの炭酸エステル系の溶媒と、六フッ化リン酸リチウムなどの電解質塩との組み合わせが広く用いられている。導電率が高く、電位的にも安定だからである。
【０００４】
この他、電解液の組成に関しては、電池特性の改善を目的として、電解液中に各種添加剤を含有させる技術が提案されている。具体的には、サイクル特性や保存特性の向上を目的として、フッ素化されたジオキソランを含有させる技術（例えば、特許文献１，２参照。）や、フッ素化されたジオキソランなどの含フッ素有機溶媒と共にイオン性金属錯体を含有させる技術（例えば、特許文献３参照。）が知られている。その他にも、保存特性や過充電特性の向上を目的として、ベンゾ［１，４］ジオキシンあるいはベンゾ［１，３］ジオキソール、またはそれらの誘導体を含有させる技術が知られている（例えば、特許文献４参照。）。
【特許文献１】特開平０９−００７６３５号公報
【特許文献２】特開２００３−２９７４１７号公報
【特許文献３】特開２００１−２５６９９８号公報
【特許文献４】特開２００３−３０８８７４号公報
【発明の開示】
【発明が解決しようとする課題】
【０００５】
最近のポータブル電子機器は益々高性能化および多機能化しており、それに伴って二次電池の充放電が頻繁に繰り返される傾向にあるため、サイクル特性が低下しやすい傾向にある。このため、二次電池のサイクル特性に関して、より一層の向上が望まれている。
【０００６】
本発明はかかる問題点に鑑みてなされたもので、その目的は、サイクル特性を向上させることが可能な二次電池用電解液、二次電池および電子機器を提供することにある。
【課題を解決するための手段】
【０００７】
本発明の二次電池用電解液は、化１で表されるジオキソール系化合物を含有する非水溶媒を含み、非水溶媒中におけるジオキソール系化合物の含有量が０．０１重量％以上１０重量％以下のものである。
【０００８】
【化１】
0005217512.tif 000002
（Ｒ１〜Ｒ４は水素基、ハロゲン基、アルキル基あるいはハロゲン化アルキル基であり、Ｒ１〜Ｒ４のうちの少なくとも１つはハロゲン基あるいはハロゲン化アルキル基である。）
【０００９】
本発明の二次電池は、正極および負極と共に電解液を備え、電解液が化２で表されるジオキソール系化合物を含有する非水溶媒を含み、非水溶媒中におけるジオキソール系化合物の含有量が０．０１重量％以上１０重量％以下のものである。本発明の電子機器は、本発明の二次電池を備えたものである。
【００１０】
【化２】
0005217512.tif 000003
（Ｒ１〜Ｒ４は水素基、ハロゲン基、アルキル基あるいはハロゲン化アルキル基であり、Ｒ１〜Ｒ４のうちの少なくとも１つはハロゲン基あるいはハロゲン化アルキル基である。）
【発明の効果】
【００１１】
本発明の二次電池用電解液によれば、非水溶媒が化１に示したジオキソール系化合物を含有し、その非水溶媒中におけるジオキソール系化合物の含有量が０．０１重量％以上１０重量％以下であるので、化学的安定性が向上する。また、本発明の二次電池用電解液を用いた二次電池およびそれを備えた電子機器によれば、電解液の分解が抑制されるため、サイクル特性を向上させることができる。
【発明を実施するための最良の形態】
【００１２】
以下、本発明の実施の形態について図面を参照して詳細に説明する。
【００１３】
本発明の一実施の形態に係る電解液は、例えば二次電池などの電気化学デバイスに用いられるものであり、溶媒と、それに溶解された電解質塩とを含んでいる。
【００１４】
溶媒は、化３で表されるジオキソール系化合物のいずれか１種あるいは２種以上を含有している。電解液の化学的安定性が向上するからである。
【００１５】
【化３】
0005217512.tif 000004
（Ｒ１〜Ｒ４は水素基、ハロゲン基、アルキル基あるいはハロゲン化アルキル基である。）
【００１６】
化３に示したジオキソール系化合物は、複素環式化合物であり、アセタール構造と共に不飽和結合を有している。化３中のＲ１〜Ｒ４は、水素基、ハロゲン基、アルキル基あるいはハロゲン化アルキル基であれば任意であり、それらは互いに同一でもよいし、異なってもよい。Ｒ１〜Ｒ４について説明した「ハロゲン化アルキル基」とは、アルキル基のうちの少なくとも一部の水素基がハロゲン基に置換された基という意味である。
【００１７】
Ｒ１〜Ｒ４のうちの少なくとも１つがアルキル基あるいはハロゲン化アルキル基である場合には、その炭素数は、１あるいは２であるのが好ましく、１であるのがより好ましい。高い化学的安定性および相溶性が得られるからである。また、Ｒ１〜Ｒ４のうちの少なくとも１つがハロゲン基あるいはハロゲン化アルキル基である場合には、そのハロゲンの種類としては、フッ素、塩素および臭素のうちの少なくとも１種が挙げられ、中でもフッ素が好ましい。フッ素以外のハロゲンよりも高い効果が得られるからである。特に、Ｒ１〜Ｒ４としては、Ｒ１およびＲ２がアルキル基あるいはハロゲン化アルキル基であると共にＲ３およびＲ４が水素基あるいはハロゲン基であるのが好ましく、Ｒ１およびＲ２がハロゲン化アルキル基であると共にＲ３およびＲ４がハロゲン基であるのがより好ましい。より高い効果が得られるからである。
【００１８】
化３に示したジオキソール系化合物としては、例えば、Ｒ１〜Ｒ４が水素基あるいはアルキル基である場合には、化４，化５で表される一連の化合物が挙げられる。また、例えば、Ｒ１〜Ｒ４のうちの少なくとも１つがハロゲン基（代表としてフッ素基）あるいはハロゲン化アルキル基（代表としてフッ素化アルキル基）である場合には、化６〜化１０で表される一連の化合物が挙げられる。これらは単独でも良いし、複数種が混合されてもよい。中でも、化３に示したジオキソール系化合物としては、化４（１），（１５）の化合物および化８（１３）の化合物のうちの少なくとも１種が好ましく、特に化８（１３）の化合物が好ましい。高い効果が得られるからである。なお、化３に示した構造を有していれば、化４〜化１０に示した化合物に限定されないことは、言うまでもない。
【００１９】
【化４】
0005217512.tif 000005
【００２０】
【化５】
0005217512.tif 000006
【００２１】
【化６】
0005217512.tif 000007
【００２２】
【化７】
0005217512.tif 000008
【００２３】
【化８】
0005217512.tif 000009
【００２４】
【化９】
0005217512.tif 000010
【００２５】
【化１０】
0005217512.tif 000011
【００２６】
溶媒中における化３に示したジオキソール系化合物の含有量は、任意に設定可能であるが、０．０１重量％以上１０重量％以下であるのが好ましい。電解液において高い化学的安定性が得られるからである。詳細には、０．０１重量％よりも少ないと、電解液の化学的安定性が十分かつ安定に得られない可能性があり、１０重量％よりも多いと、電気化学デバイスの主要な電気的性能（例えば二次電池における容量特性など）が十分に得られない可能性があるからである。中でも、０．５重量％以上５重量％以下であるのが好ましい。より高い効果が得られるからである。
【００２７】
この溶媒は、化３に示したジオキソール系化合物と共に、他の有機溶媒などの非水溶媒のいずれか１種あるいは２種以上を含有しているのが好ましい。この非水溶媒としては、例えば、炭酸エチレン、炭酸プロピレン、炭酸ブチレン、炭酸ジメチル、炭酸ジエチル、炭酸エチルメチル、炭酸メチルプロピル、γ−ブチロラクトン、γ−バレロラクトン、１，２−ジメトキシエタン、テトラヒドロフラン、２−メチルテトラヒドロフラン、テトラヒドロピラン、１，３−ジオキソラン、４−メチル−１，３−ジオキソラン、１，３−ジオキサン、１，４−ジオキサン、酢酸メチル、酢酸エチル、プロピオン酸メチル、プロピオン酸エチル、酪酸メチル、イソ酪酸メチル、トリメチル酢酸メチル、トリメチル酢酸エチル、アセトニトリル、グルタロニトリル、アジポニトリル、メトキシアセトニトリル、３−メトキシプロピオニトリル、Ｎ，Ｎ−ジメチルホルムアミド、Ｎ−メチルピロリジノン、Ｎ−メチルオキサゾリジノン、Ｎ，Ｎ’−ジメチルイミダゾリジノン、ニトロメタン、ニトロエタン、スルホラン、燐酸トリメチルあるいはジメチルスルホキシドなどが挙げられる。中でも、炭酸エチレン、炭酸プロピレン、炭酸ジメチル、炭酸ジエチルおよび炭酸エチルメチルからなる群のうちの少なくとも１種が好ましく、特に、炭酸エチレンあるいは炭酸プロピレンなどの高粘度（高誘電率）溶媒（例えば、比誘電率ε≧３０）と炭酸ジメチル、炭酸エチルメチルあるいは炭酸ジエチルなどの低粘度溶媒（例えば、粘度≦１ｍＰａ・ｓ）との組み合わせがより好ましい。電解質塩の解離性およびイオンの移動度が向上するからである。
【００２８】
この溶媒は、化１１〜化１３で表される不飽和結合を有する環状炭酸エステルからなる群のうちの少なくとも１種を含有しているのが好ましい。電解液の化学的安定性がより向上するからである。
【００２９】
【化１１】
0005217512.tif 000012
（Ｒ１１およびＲ１２は水素基あるいはアルキル基である。）
【００３０】
【化１２】
0005217512.tif 000013
（Ｒ１３〜Ｒ１６は水素基、アルキル基、ビニル基あるいはアリル基であり、それらのうちの少なくとも１つはビニル基あるいはアリル基である。）
【００３１】
【化１３】
0005217512.tif 000014
（Ｒ１７はアルキレン基である。）
【００３２】
化１１に示した不飽和結合を有する環状炭酸エステルは、炭酸ビニレン系化合物である。この炭酸ビニレン系化合物としては、例えば、炭酸ビニレン（１，３−ジオキソール−２−オン）、炭酸メチルビニレン（４−メチル−１，３−ジオキソール−２−オン）、炭酸エチルビニレン（４−エチル−１，３−ジオキソール−２−オン）、４，５−ジメチル−１，３−ジオキソール−２−オン、４，５−ジエチル−１，３−ジオキソール−２−オン、４−フルオロ−１，３−ジオキソール−２−オン、あるいは４−トリフルオロメチル−１，３−ジオキソール−２−オンなどが挙げられる。これらは単独でも良いし、複数種が混合されてもよい。中でも、炭酸ビニレンが好ましい。容易に入手可能であると共に、高い効果が得られるからである。
【００３３】
化１２に示した不飽和結合を有する環状炭酸エステルは、炭酸ビニルエチレン系化合物である。炭酸ビニルエチレン系化合物としては、例えば、炭酸ビニルエチレン（４−ビニル−１，３−ジオキソラン−２−オン）、４−メチル−４−ビニル−１，３−ジオキソラン−２−オン、４−エチル−４−ビニル−１，３−ジオキソラン−２−オン、４−ｎ−プロピル−４−ビニル−１，３−ジオキソラン−２−オン、５−メチル−４−ビニル−１，３−ジオキソラン−２−オン、４，４−ジビニル−１，３−ジオキソラン−２−オン、あるいは４，５−ジビニル−１，３−ジオキソラン−２−オンなどが挙げられる。これらは単独でも良いし、複数種が混合されてもよい。中でも、炭酸ビニルエチレンが好ましい。容易に入手可能であると共に、高い効果が得られるからである。もちろん、Ｒ１３〜Ｒ１６としては、全てがビニル基でもよいし、全てがアリル基でもよいし、ビニル基とアリル基とが混在していてもよい。
【００３４】
化１３に示した不飽和結合を有する環状炭酸エステルは、炭酸メチレンエチレン系化合物である。炭酸メチレンエチレン系化合物としては、４−メチレン−１，３−ジオキソラン−２−オン、４，４−ジメチル−５−メチレン−１，３−ジオキソラン−２−オン、あるいは４，４−ジエチル−５−メチレン−１，３−ジオキソラン−２−オンなどが挙げられる。これらは単独でも良いし、複数種が混合されてもよい。この炭酸メチレンエチレン系化合物としては、１つのメチレン基を有するもの（化１３に示した化合物）の他、２つのメチレン基を有するものであってもよい。
【００３５】
なお、不飽和結合を有する環状炭酸エステルとしては、化１１〜化１３に示したものの他、ベンゼン環を有する炭酸カテコール（カテコールカーボネート）などであってもよい。
【００３６】
また、溶媒は、化１４で表されるハロゲンを構成元素として有する鎖状炭酸エステルおよび化１５で表されるハロゲンを構成元素として有する環状炭酸エステルのうちの少なくとも１種を含有しているのが好ましい。電解液の化学的安定性がより向上するからである。
【００３７】
【化１４】
0005217512.tif 000015
（Ｒ２１〜Ｒ２６は水素基、ハロゲン基、アルキル基あるいはハロゲン化アルキル基であり、それらのうちの少なくとも１つはハロゲン基あるいはハロゲン化アルキル基である。）
【００３８】
【化１５】
0005217512.tif 000016
（Ｒ２７〜Ｒ３０は水素基、ハロゲン基、アルキル基あるいはハロゲン化アルキル基であり、それらのうちの少なくとも１つはハロゲン基あるいはハロゲン化アルキル基である。）
【００３９】
なお、化１４中のＲ２１〜Ｒ２６は、同一でもよいし、異なってもよい。このことは、化１５中のＲ２７〜Ｒ３０についても同様である。ハロゲンの種類は、特に限定されないが、例えば、フッ素、塩素および臭素からなる群のうちの少なくとも１種が挙げられ、中でも、フッ素が好ましい。高い効果が得られるからである。もちろん、他のハロゲンであってもよい。
【００４０】
ハロゲンの数は、１つよりも２つが好ましく、さらに３つ以上であってもよい。二次電池などの電気化学デバイスに用いられた場合に、電極表面において保護膜を形成する能力が高くなり、より強固で安定な保護膜が形成されるため、電解液の分解反応がより抑制されるからである。
【００４１】
化１４に示したハロゲンを有する鎖状炭酸エステルとしては、例えば、炭酸フルオロメチルメチル、炭酸ビス（フルオロメチル）あるいは炭酸ジフルオロメチルメチルなどが挙げられる。これらは単独でもよいし、複数種が混合されてもよい。
【００４２】
化１５に示したハロゲンを有する環状炭酸エステルとしては、例えば、化１６および化１７で表される一連の化合物が挙げられる。すなわち、化１６に示した（１）の４−フルオロ−１，３−ジオキソラン−２−オン、（２）の４−クロロ−１，３−ジオキソラン−２−オン、（３）の４，５−ジフルオロ−１，３−ジオキソラン−２−オン、（４）のテトラフルオロ−１，３−ジオキソラン−２−オン、（５）の４−クロロ−５−フルオロ−１，３−ジオキソラン−２−オン、（６）の４，５−ジクロロ−１，３−ジオキソラン−２−オン、（７）のテトラクロロ−１，３−ジオキソラン−２−オン、（８）の４，５−ビストリフルオロメチル−１，３−ジオキソラン−２−オン、（９）の４−トリフルオロメチル−１，３−ジオキソラン−２−オン、（１０）の４，５−ジフルオロ−４，５−ジメチル−１，３−ジオキソラン−２−オン、（１１）の４，４−ジフルオロ−５−メチル−１，３−ジオキソラン−２−オン、（１２）の４−エチル−５，５−ジフルオロ−１，３−ジオキソラン−２−オンなどである。また、化１７に示した（１）の４−フルオロ−５−トリフルオロメチル−１，３−ジオキソラン−２−オン、（２）の４−メチル−５−トリフルオロメチル−１，３−ジオキソラン−２−オン、（３）の４−フルオロ−４，５−ジメチル−１，３−ジオキソラン−２−オン、（４）の５−（１，１−ジフルオロエチル）−４，４−ジフルオロ−１，３−ジオキソラン−２−オン、（５）の４，５−ジクロロ−４，５−ジメチル−１，３−ジオキソラン−２−オン、（６）の４−エチル−５−フルオロ−１，３−ジオキソラン−２−オン、（７）の４−エチル−４，５−ジフルオロ−１，３−ジオキソラン−２−オン、（８）の４−エチル−４，５，５−トリフルオロ−１，３−ジオキソラン−２−オン、（９）の４−フルオロ−４−メチル−１，３−ジオキソラン−２−オンなどである。これらは単独でもよいし、複数種が混合されてもよい。
【００４３】
【化１６】
0005217512.tif 000017
【００４４】
【化１７】
0005217512.tif 000018
【００４５】
中でも、４−フルオロ−１，３−ジオキソラン−２−オンあるいは４，５−ジフルオロ−１，３−ジオキソラン−２−オンが好ましく、４，５−ジフルオロ−１，３−ジオキソラン−２−オンがより好ましい。特に、４，５−ジフルオロ−１，３−ジオキソラン−２−オンとしては、シス異性体よりもトランス異性体が好ましい。容易に入手可能であると共に、高い効果が得られるからである。
【００４６】
また、溶媒は、スルトン（環状スルホン酸エステル）や、酸無水物を含有していてもよい。電解液の化学的安定性がより向上するからである。
【００４７】
スルトンとしては、例えば、プロパンスルトンあるいはプロペンスルトンなどが挙げられる。これらは単独でもよいし、複数種が混合されてもよい。中でも、プロペンスルトンが好ましい。また、溶媒中におけるスルトンの含有量は、０．５重量％以上３重量％以下であるのが好ましい。いずれの場合においても、高い効果が得られるからである。
【００４８】
酸無水物としては、例えば、コハク酸無水物、グルタル酸無水物あるいはマレイン酸無水物などのカルボン酸無水物や、エタンジスルホン酸無水物あるいはプロパンジスルホン酸無水物などのジスルホン酸無水物や、スルホ安息香酸無水物、スルホプロピオン酸無水物あるいはスルホ酪酸無水物などのカルボン酸とスルホン酸との無水物などであり、中でも、コハク酸無水物あるいはスルホ安息香酸無水物が好ましい。これらは単独でもよいし、複数種が混合されてもよい。また、溶媒中における酸無水物の含有量は、０．５重量％以上３重量％以下であるのが好ましい。いずれの場合においても、高い効果が得られるからである。
【００４９】
溶媒の固有粘度は、例えば、２５℃において１０．０ｍＰａ・ｓ以下であるのが好ましい。電解質塩の解離性およびイオンの移動度を確保できるからである。なお、溶媒に電解質塩を溶解させた状態における固有粘度（すなわち、電解液の固有粘度）も、同様の理由により、２５℃において１０．０ｍＰａ・ｓ以下であるのが好ましい。
【００５０】
電解質塩は、例えば、リチウム塩などの軽金属塩の１種あるいは２種以上を含有している。このリチウム塩としては、例えば、六フッ化リン酸リチウム、四フッ化ホウ酸リチウム、過塩素酸リチウム、六フッ化ヒ酸リチウム、テトラフェニルホウ酸リチウム（ＬｉＢ（Ｃ6 Ｈ5 ）4 ）、メタンスルホン酸リチウム（ＬｉＣＨ3 ＳＯ3 ）、トリフルオロメタンスルホン酸リチウム（ＬｉＣＦ3 ＳＯ3 ）、テトラクロロアルミン酸リチウム（ＬｉＡｌＣｌ4 ）、六フッ化ケイ酸二リチウム（Ｌｉ2 ＳｉＦ6 ）、塩化リチウム（ＬｉＣｌ）あるいは臭化リチウム（ＬｉＢｒ）などが挙げられる。中でも、六フッ化リン酸リチウム、四フッ化ホウ酸リチウム、過塩素酸リチウムおよび六フッ化ヒ酸リチウムからなる群のうちの少なくとも１種が好ましく、六フッ化リン酸リチウムがより好ましい。電解液の抵抗が低下するからである。特に、六フッ化リン酸リチウムと一緒に四フッ化ホウ酸リチウムを用いるのが好ましい。高い効果が得られるからである。
【００５１】
この電解質塩は、化１８〜化２０で表される化合物からなる群のうちの少なくとも１種を含有しているのが好ましい。上記した六フッ化リン酸リチウム等と一緒に用いられた場合に、より高い効果が得られるからである。なお、化１８中のＲ３３は、同一でもよいし、異なってもよい。このことは、化１９中のＲ４１〜Ｒ４３および化２０中のＲ５１およびＲ５２についても同様である。
【００５２】
【化１８】
0005217512.tif 000019
（Ｘ３１は長周期型周期表における１族元素あるいは２族元素、またはアルミニウムである。Ｍ３１は遷移金属元素、または長周期型周期表における１３族元素、１４族元素あるいは１５族元素である。Ｒ３１はハロゲン基である。Ｙ３１は−ＯＣ−Ｒ３２−ＣＯ−、−ＯＣ−Ｃ（Ｒ３３）2 −あるいは−ＯＣ−ＣＯ−である。ただし、Ｒ３２はアルキレン基、ハロゲン化アルキレン基、アリーレン基あるいはハロゲン化アリーレン基である。Ｒ３３はアルキル基、ハロゲン化アルキル基、アリール基あるいはハロゲン化アリール基である。なお、ａ３は１〜４の整数であり、ｂ３は０、２あるいは４であり、ｃ３、ｄ３、ｍ３およびｎ３は１〜３の整数である。）
【００５３】
【化１９】
0005217512.tif 000020
（Ｘ４１は長周期型周期表における１族元素あるいは２族元素である。Ｍ４１は遷移金属元素、または長周期型周期表における１３族元素、１４族元素あるいは１５族元素である。Ｙ４１は−ＯＣ−（Ｃ（Ｒ４１）2 ）b4−ＣＯ−、−（Ｒ４３）2 Ｃ−（Ｃ（Ｒ４２）2 ）c4−ＣＯ−、−（Ｒ４３）2 Ｃ−（Ｃ（Ｒ４２）2 ）c4−Ｃ（Ｒ４３）2 −、−（Ｒ４３）2 Ｃ−（Ｃ（Ｒ４２）2 ）c4−ＳＯ2 −、−Ｏ2 Ｓ−（Ｃ（Ｒ４２）2 ）d4−ＳＯ2 −あるいは−ＯＣ−（Ｃ（Ｒ４２）2 ）d4−ＳＯ2 −である。ただし、Ｒ４１およびＲ４３は水素基、アルキル基、ハロゲン基あるいはハロゲン化アルキル基であり、それぞれのうちの少なくとも１つはハロゲン基あるいはハロゲン化アルキル基である。Ｒ４２は水素基、アルキル基、ハロゲン基あるいはハロゲン化アルキル基である。なお、ａ４、ｅ４およびｎ４は１あるいは２であり、ｂ４およびｄ４は１〜４の整数であり、ｃ４は０〜４の整数であり、ｆ４およびｍ４は１〜３の整数である。）
【００５４】
【化２０】
0005217512.tif 000021
（Ｘ５１は長周期型周期表における１族元素あるいは２族元素である。Ｍ５１は遷移金属元素、または長周期型周期表における１３族元素、１４族元素あるいは１５族元素である。Ｒｆはフッ素化アルキル基あるいはフッ素化アリール基であり、いずれの炭素数も１〜１０である。Ｙ５１は−ＯＣ−（Ｃ（Ｒ５１）2 ）d5−ＣＯ−、−（Ｒ５２）2 Ｃ−（Ｃ（Ｒ５１）2 ）d5−ＣＯ−、−（Ｒ５２）2 Ｃ−（Ｃ（Ｒ５１）2 ）d5−Ｃ（Ｒ５２）2 −、−（Ｒ５２）2 Ｃ−（Ｃ（Ｒ５１）2 ）d5−ＳＯ2 −、−Ｏ2 Ｓ−（Ｃ（Ｒ５１）2 ）e5−ＳＯ2 −あるいは−ＯＣ−（Ｃ（Ｒ５１）2 ）e5−ＳＯ2 −である。ただし、Ｒ５１は水素基、アルキル基、ハロゲン基あるいはハロゲン化アルキル基である。Ｒ５２は水素基、アルキル基、ハロゲン基あるいはハロゲン化アルキル基であり、そのうちの少なくとも１つはハロゲン基あるいはハロゲン化アルキル基である。なお、ａ５、ｆ５およびｎ５は１あるいは２であり、ｂ５、ｃ５およびｅ５は１〜４の整数であり、ｄ５は０〜４の整数であり、ｇ５およびｍ５は１〜３の整数である。）
【００５５】
なお、長周期型周期表における１族元素とは、水素、リチウム、ナトリウム、カリウム、ルビジウム、セシウムおよびフランシウムである。２族元素とは、ベリリウム、マグネシウム、カルシウム、ストロンチウム、バリウムおよびラジウムである。１３族元素とは、ホウ素、アルミニウム、ガリウム、インジウムおよびタリウムである。１４族元素とは、炭素、ケイ素、ゲルマニウム、スズおよび鉛である。１５族元素とは、窒素、リン、ヒ素、アンチモンおよびビスマスである。
【００５６】
化１８に示した化合物としては、例えば、化２１の（１）〜（６）で表される化合物などが挙げられる。化１９に示した化合物としては、例えば、化２２の（１）〜（８）で表される化合物などが挙げられる。化２０に示した化合物としては、例えば、化２３で表される化合物などが挙げられる。中でも、化２１（６）の化合物が好ましい。高い効果が得られるからである。なお、化１８〜化２０に示した構造を有する化合物であれば、化２１〜化２３に示した化合物に限定されないことは言うまでもない。
【００５７】
【化２１】
0005217512.tif 000022
【００５８】
【化２２】
0005217512.tif 000023
【００５９】
【化２３】
0005217512.tif 000024
【００６０】
また、電解質塩は、化２４〜化２６で表される化合物からなる群のうちの少なくとも１種を含有しているのが好ましい。上記した六フッ化リン酸リチウム等と一緒に用いられた場合に、より高い効果が得られるからである。なお、化２４中のｍおよびｎは、同一でもよいし、異なってもよい。このことは、化２６中のｐ、ｑおよびｒについても同様である。
【００６１】
【化２４】
0005217512.tif 000025
（ｍおよびｎは１以上の整数である。）
【００６２】
【化２５】
0005217512.tif 000026
（Ｒ６１は炭素数が２以上４以下の直鎖状あるいは分岐状のパーフルオロアルキレン基である。）
【００６３】
【化２６】
0005217512.tif 000027
（ｐ、ｑおよびｒは１以上の整数である。）
【００６４】
化２４に示した鎖状の化合物としては、例えば、ビス（トリフルオロメタンスルホニル）イミドリチウム（ＬｉＮ（ＣＦ3 ＳＯ2 ）2 ）、ビス（ペンタフルオロエタンスルホニル）イミドリチウム（ＬｉＮ（Ｃ2 Ｆ5 ＳＯ2 ）2 ）、（トリフルオロメタンスルホニル）（ペンタフルオロエタンスルホニル）イミドリチウム（ＬｉＮ（ＣＦ3 ＳＯ2 ）（Ｃ2 Ｆ5 ＳＯ2 ））、（トリフルオロメタンスルホニル）（ヘプタフルオロプロパンスルホニル）イミドリチウム（ＬｉＮ（ＣＦ3 ＳＯ2 ）（Ｃ3 Ｆ7 ＳＯ2 ））、あるいは（トリフルオロメタンスルホニル）（ノナフルオロブタンスルホニル）イミドリチウム（ＬｉＮ（ＣＦ3 ＳＯ2 ）（Ｃ4 Ｆ9 ＳＯ2 ））などが挙げられる。これらは単独でもよいし、複数種が混合されてもよい。中でも、ビス（トリフルオロメタンスルホニル）イミドリチウムが好ましい。高い効果が得られるからである。
【００６５】
化２５に示した環状の化合物としては、例えば、化２７で表される一連の化合物が挙げられる。すなわち、化２７に示した（１）の１，２−パーフルオロエタンジスルホニルイミドリチウム、（２）の１，３−パーフルオロプロパンジスルホニルイミドリチウム、（３）の１，３−パーフルオロブタンジスルホニルイミドリチウム、（４）の１，４−パーフルオロブタンジスルホニルイミドリチウムなどである。これらは単独でもよいし、複数種が混合されてもよい。中でも、１，３−パーフルオロプロパンジスルホニルイミドリチウムが好ましい。高い効果が得られるからである。
【００６６】
【化２７】
0005217512.tif 000028
【００６７】
化２６に示した鎖状の化合物としては、例えば、リチウムトリス（トリフルオロメタンスルホニル）メチド（ＬｉＣ（ＣＦ3 ＳＯ2 ）3 ）などが挙げられる。
【００６８】
電解質塩の含有量は、溶媒に対して０．３ｍｏｌ／ｋｇ以上３．０ｍｏｌ／ｋｇ以下であるのが好ましい。この範囲外では、イオン伝導性が極端に低下する可能性があるからである。
【００６９】
この電解液によれば、溶媒が化３に示したジオキソール系化合物を含有しているので、それを含有していない場合や、化２８の（１）〜（３）に示したジオキソラン系化合物を含有している場合と比較して、化学的安定性が向上する。これにより、二次電池などの電気化学デバイスに用いられた場合に分解反応が抑制されるため、サイクル特性の向上に寄与することができる。この場合には、溶媒中における化３に示したジオキソール系化合物の含有量が０．０１重量％以上１０重量％以下であれば、高い効果を得ることができる。
【００７０】
【化２８】
0005217512.tif 000029
【００７１】
また、溶媒が、化１１〜化１３に示した不飽和結合を有する環状炭酸エステルのうちの少なくとも１種や、化１４に示したハロゲンを有する鎖状炭酸エステルおよび化１５に示したハロゲンを有する環状炭酸エステルのうちの少なくとも１種や、スルトンや、酸無水物を含有していれば、より高い効果を得ることができる。
【００７２】
さらに、電解質塩が、六フッ化リン酸リチウム、四フッ化ホウ酸リチウム、過塩素酸リチウムおよび六フッ化ヒ酸リチウムのうちの少なくとも１種や、化１８〜化２０に示した化合物のうちの少なくとも１種や、化２４〜化２６に示した化合物のうちの少なくも１種を含有していれば、より高い効果を得ることができる。
【００７３】
次に、上記した電解液の使用例について説明する。ここで電気化学デバイスの一例として、二次電池を例に挙げると、電解液は以下のようにして用いられる。
【００７４】
（第１の二次電池）
図１および図２は第１の二次電池の断面構成を表しており、図２では図１に示した巻回電極体２０の一部を拡大して示している。この電池は、例えば、負極の容量が電極反応物質であるリチウムの吸蔵および放出に基づいて表されるリチウムイオン二次電池である。
【００７５】
この二次電池は、主に、ほぼ中空円柱状の電池缶１１の内部に、セパレータ２３を介して正極２１と負極２２とが巻回された巻回電極体２０と、一対の絶縁板１２，１３とが収納されたものである。この円柱状の電池缶１１を用いた電池構造は、円筒型と呼ばれている。
【００７６】
電池缶１１は、例えば、一端部が閉鎖されると共に他端部が開放された中空構造を有しており、鉄、アルミニウムあるいはそれらの合金などの金属材料によって構成されている。なお、電池缶１１が鉄によって構成される場合には、例えば、ニッケルなどの鍍金が施されてもよい。一対の絶縁板１２，１３は、巻回電極体２０を上下から挟み、その巻回周面に対して垂直に延在するように配置されている。
【００７７】
電池缶１１の開放端部には、電池蓋１４と、その内側に設けられた安全弁機構１５および熱感抵抗素子（Positive Temperature Coefficient；ＰＴＣ素子）１６とが、ガスケット１７を介してかしめて取り付けられており、電池缶１１の内部は密閉されている。電池蓋１４は、例えば、電池缶１１と同様の金属材料によって構成されている。安全弁機構１５は、熱感抵抗素子１６を介して電池蓋１４と電気的に接続されている。この安全弁機構１５では、内部短絡あるいは外部からの加熱などに起因して内圧が一定以上になると、ディスク板１５Ａが反転して電池蓋１４と巻回電極体２０との間の電気的接続が切断されるようになっている。熱感抵抗素子１６は、温度の上昇に応じた抵抗の増大によって電流を制限し、大電流に起因する異常な発熱を防止するものである。ガスケット１７は、例えば、絶縁材料によって構成されており、その表面にはアスファルトが塗布されている。
【００７８】
巻回電極体２０の中心には、センターピン２４が挿入されていてもよい。この巻回電極体２０では、アルミニウムなどの金属材料によって構成された正極リード２５が正極２１に接続されていると共に、ニッケルなどの金属材料によって構成された負極リード２６が負極２２に接続されている。正極リード２５は、安全弁機構１５に溶接されて電池蓋１４と電気的に接続されており、負極リード２６は、電池缶１１に溶接されて電気的に接続されている。
【００７９】
正極２１は、例えば、対向する一対の面を有する正極集電体２１Ａの両面に正極活物質層２１Ｂが設けられたものである。ただし、正極活物質層２１Ｂは、正極集電体２１Ａの片面だけに設けられていてもよい。
【００８０】
正極集電体２１Ａは、例えば、アルミニウム、ニッケルあるいはステンレスなどの金属材料によって構成されている。
【００８１】
正極活物質層２１Ｂは、正極活物質として、リチウムを吸蔵および放出することが可能な正極材料のいずれか１種あるいは２種以上を含んでおり、必要に応じて、結着剤や導電剤などの他の材料を含んでいてもよい。
【００８２】
リチウムを吸蔵および放出することが可能な正極材料としては、例えば、リチウム含有化合物が好ましい。高いエネルギー密度が得られるからである。このリチウム含有化合物としては、例えば、リチウムと遷移金属元素とを含む複合酸化物や、リチウムと遷移金属元素とを含むリン酸化合物などが挙げられる。中でも、遷移金属元素としてコバルト、ニッケル、マンガンおよび鉄からなる群のうちの少なくとも１種を含むものが好ましい。より高い電圧が得られるからである。その化学式は、例えば、Ｌｉx Ｍ１Ｏ2 あるいはＬｉy Ｍ２ＰＯ4 で表される。式中、Ｍ１およびＭ２は、１種類以上の遷移金属元素を表す。ｘおよびｙの値は、充放電状態によって異なり、通常、０．０５≦ｘ≦１．１０、０．０５≦ｙ≦１．１０である。
【００８３】
リチウムと遷移金属元素とを含む複合酸化物としては、例えば、リチウムコバルト複合酸化物（Ｌｉx ＣｏＯ2 ）、リチウムニッケル複合酸化物（Ｌｉx ＮｉＯ2 ）、リチウムニッケルコバルト複合酸化物（Ｌｉx Ｎｉ1-z Ｃｏz Ｏ2 （ｚ＜１））、リチウムニッケルコバルトマンガン複合酸化物（Ｌｉx Ｎｉ(1-v-w) Ｃｏv Ｍｎw Ｏ2 （ｖ＋ｗ＜１））、またはスピネル型構造を有するリチウムマンガン複合酸化物（ＬｉＭｎ2 Ｏ4 ）あるいはリチウムマンガンニッケル複合酸化物（ＬｉＭｎ2-t Ｎｉt Ｏ4 （ｔ＜２））などが挙げられる。中でも、コバルトを含む複合酸化物が好ましい。高い容量が得られると共に、優れたサイクル特性も得られるからである。また、リチウムと遷移金属元素とを含むリン酸化合物としては、例えば、リチウム鉄リン酸化合物（ＬｉＦｅＰＯ4 ）あるいはリチウム鉄マンガンリン酸化合物（ＬｉＦｅ1-u Ｍｎu ＰＯ4 （ｕ＜１））などが挙げられる。
【００８４】
この他、リチウムを吸蔵および放出することが可能な正極材料としては、例えば、酸化チタン、酸化バナジウムあるいは二酸化マンガンなどの酸化物や、二硫化チタンあるいは硫化モリブデンなどの二硫化物や、セレン化ニオブなどのカルコゲン化物や、硫黄、ポリアニリンあるいはポリチオフェンなどの導電性高分子も挙げられる。
【００８５】
もちろん、リチウムを吸蔵および放出することが可能な正極材料は、上記以外のものであってもよい。また、上記した一連の正極材料は、任意の組み合わせで２種以上混合されてもよい。
【００８６】
導電剤としては、例えば、黒鉛、カーボンブラック、アセチレンブラックあるいはケチェンブラックなどの炭素材料が挙げられる。これらは単独でもよいし、複数種が混合されてもよい。なお、導電剤は、導電性を有する材料であれば、金属材料あるいは導電性高分子などであってもよい。
【００８７】
結着剤としては、例えば、スチレンブタジエン系ゴム、フッ素系ゴムあるいはエチレンプロピレンジエンなどの合成ゴムや、ポリフッ化ビニリデンなどの高分子材料が挙げられる。これらは単独でもよいし、複数種が混合されてもよい。
【００８８】
負極２２は、例えば、一対の面を有する負極集電体２２Ａの両面に負極活物質層２２Ｂが設けられたものである。ただし、負極活物質層２２Ｂは、負極集電体２２Ａの片面だけに設けられていてもよい。
【００８９】
負極集電体２２Ａは、例えば、銅、ニッケルあるいはステンレスなどの金属材料によって構成されている。この負極集電体２２Ａの表面は、粗面化されているのが好ましい。いわゆるアンカー効果によって負極集電体２２Ａと負極活物質層２２Ｂとの間の密着性が向上するからである。この場合には、少なくとも負極活物質層２２Ｂと対向する領域において、負極集電体２２Ａの表面が粗面化されていればよい。粗面化の方法としては、例えば、電解処理によって微粒子を形成する方法などが挙げられる。この電解処理とは、電解槽中において電解法によって負極集電体２２Ａの表面に微粒子を形成して凹凸を設ける方法である。この電解処理によって粗面化された銅箔を含め、電解法によって作製された銅箔は、一般に「電解銅箔」と呼ばれている。
【００９０】
負極活物質層２２Ｂは、負極活物質として、リチウムを吸蔵および放出することが可能な負極材料のいずれか１種あるいは２種以上を含んでおり、必要に応じて、結着剤や導電剤などの他の材料を含んでいてもよい。なお、結着剤および導電剤に関する詳細は、例えば、正極２１について説明した場合と同様である。また、リチウムを吸蔵および放出することが可能な負極材料の充電容量は、正極活物質による充電容量よりも大きくなっているのが好ましい。満充電時においても、負極２２にリチウムがデンドライトとなって析出する可能性が低くなるからである。
【００９１】
リチウムを吸蔵および放出することが可能な負極材料としては、例えば、リチウムを吸蔵および放出することが可能であると共に金属元素および半金属元素のうちの少なくとも１種を構成元素として有する材料が挙げられる。高いエネルギー密度が得られるからである。このような負極材料は、金属元素あるいは半金属元素の単体でも合金でも化合物でもよく、それらの１種あるいは２種以上の相を少なくとも一部に有するようなものでもよい。なお、ここで言う「合金」には、２種以上の金属元素からなるものに加えて、１種以上の金属元素と１種以上の半金属元素とを含むものも含まれる。また、「合金」は、非金属元素を含んでいてもよい。この組織には、固溶体、共晶（共融混合物）、金属間化合物、あるいはそれらの２種以上が共存するものがある。
【００９２】
上記した金属元素あるいは半金属元素としては、例えば、リチウムと合金を形成することが可能な金属元素あるいは半金属元素が挙げられる。具体的には、マグネシウム（Ｍｇ）、ホウ素（Ｂ）、アルミニウム、ガリウム（Ｇａ）、インジウム（Ｉｎ）、ケイ素（Ｓｉ）、ゲルマニウム（Ｇｅ）、スズ（Ｓｎ）、鉛（Ｐｂ）、ビスマス（Ｂｉ）、カドミウム（Ｃｄ）、銀（Ａｇ）、亜鉛（Ｚｎ）、ハフニウム（Ｈｆ）、ジルコニウム（Ｚｒ）、イットリウム（Ｙ）、パラジウム（Ｐｄ）あるいは白金（Ｐｔ）などである。これらの金属元素および半金属元素のうちの少なくとも１種を構成元素として有する材料としては、例えば、これらの金属元素あるいは半金族元素の合金または化合物が挙げられ、具体的には、Ｍａs Ｍｂt Ｌｉu （ｓ、ｔおよびｕの値はそれぞれｓ＞０、ｔ≧０、ｕ≧０である。）や、Ｍａq Ｍｃq Ｍｄr （ｐ、ｑおよびｒの値はそれぞれｐ＞０、ｑ＞０、ｒ≧０である。）の化学式で表されるものなどが挙げられる。ただし、Ｍａはリチウムと合金を形成可能な金属元素および半金属元素のうちの少なくとも１種を表し、ＭｂはリチウムおよびＭａ以外の金属元素および半金属元素のうちの少なくとも１種を表わしている。また、Ｍｃは非金属元素のうちの少なくとも１種を表し、ＭｄはＭａ以外の金属元素および半金属元素のうちの少なくとも１種を表している。これらの材料は結晶質であってもよく、非晶質（アモルファス）であってもよい。
【００９３】
リチウムと合金を形成することが可能な金属元素あるいは半金属元素により構成された負極材料としては、長周期型周期表における１４族の金属元素および半金族元素のうちの少なくとも１種を構成元素として有する材料が好ましく、ケイ素およびスズのうちの少なくとも１種を構成元素として有する材料が特に好ましい。リチウムを吸蔵および放出する能力が大きいため、高いエネルギー密度が得られるからである。
【００９４】
ケイ素およびスズのうちの少なくとも１種を有する負極材料としては、例えば、ケイ素の単体、合金あるいは化合物や、スズの単体、合金あるいは化合物や、それらの１種あるいは２種以上の相を少なくとも一部に有する材料が挙げられる。
【００９５】
ケイ素の合金としては、例えば、ケイ素以外の第２の構成元素として、スズ、ニッケル、銅、鉄、コバルト、マンガン、亜鉛、インジウム、銀、チタン、ゲルマニウム、ビスマス、アンチモン（Ｓｂ）およびクロムからなる群のうちの少なくとも１種を有するものが挙げられる。ケイ素の化合物としては、例えば、酸素あるいは炭素（Ｃ）を有するものが挙げられ、ケイ素に加えて、上記した第２の構成元素を有していてもよい。ケイ素の合金あるいは化合物の一例としては、ＳｉＢ4 、ＳｉＢ6 、Ｍｇ2 Ｓｉ、Ｎｉ2 Ｓｉ、ＴｉＳｉ2  、ＭｏＳｉ2 、ＣｏＳｉ2 、ＮｉＳｉ2 、ＣａＳｉ2  、ＣｒＳｉ2  、Ｃｕ5 Ｓｉ、ＦｅＳｉ2 、ＭｎＳｉ2 、ＮｂＳｉ2 、ＴａＳｉ2 、ＶＳｉ2 、ＷＳｉ2 、ＺｎＳｉ2 、ＳｉＣ、Ｓｉ3 Ｎ4 、Ｓｉ2 Ｎ2 Ｏ、ＳｉＯv （０＜ｖ≦２）あるいはＬｉＳｉＯなどが挙げられる。
【００９６】
スズの合金としては、例えば、スズ以外の第２の構成元素として、ケイ素、ニッケル、銅、鉄、コバルト、マンガン、亜鉛、インジウム、銀、チタン、ゲルマニウム、ビスマス、アンチモンおよびクロムからなる群のうちの少なくとも１種を有するものが挙げられる。スズの化合物としては、例えば、酸素あるいは炭素を有するものが挙げられ、スズに加えて、上記した第２の構成元素を有していてもよい。スズの合金あるいは化合物の一例としては、ＳｎＯw （０＜ｗ≦２）、ＳｎＳｉＯ3 、ＬｉＳｎＯあるいはＭｇ2 Ｓｎなどが挙げられる。
【００９７】
特に、ケイ素およびスズのうちの少なくとも１種を有する負極材料としては、例えば、スズを第１の構成元素とし、それに加えて第２および第３の構成元素を有するものが好ましい。第２の構成元素は、コバルト、鉄、マグネシウム、チタン、バナジウム（Ｖ）、クロム、マンガン、ニッケル、銅、亜鉛、ガリウム、ジルコニウム、ニオブ（Ｎｂ）、モリブデン、銀、インジウム、セリウム（Ｃｅ）、ハフニウム、タンタル（Ｔａ）、タングステン（Ｗ）、ビスマスおよびケイ素からなる群のうちの少なくとも１種である。第３の構成元素は、ホウ素、炭素、アルミニウムおよびリン（Ｐ）からなる群のうちの少なくとも１種である。第２および第３の構成元素を有することにより、サイクル特性が向上するからである。
【００９８】
中でも、スズ、コバルトおよび炭素を構成元素として有し、炭素の含有量が９．９質量％以上２９．７質量％以下、スズおよびコバルトの合計に対するコバルトの割合（Ｃｏ／（Ｓｎ＋Ｃｏ））が３０質量％以上７０質量％以下であるＳｎＣｏＣ含有材料が好ましい。このような組成範囲において、高いエネルギー密度が得られるからである。
【００９９】
このＳｎＣｏＣ含有材料は、必要に応じて、さらに他の構成元素を有していてもよい。他の構成元素としては、例えば、ケイ素、鉄、ニッケル、クロム、インジウム、ニオブ、ゲルマニウム、チタン、モリブデン、アルミニウム、リン、ガリウムあるいはビスマスなどが好ましく、それらの２種以上を有していてもよい。より高い効果が得られるからである。
【０１００】
なお、ＳｎＣｏＣ含有材料は、スズ、コバルトおよび炭素を含む相を有しており、その相は、低結晶性あるいは非晶質な相であるのが好ましい。この相は、リチウムと反応可能な反応相であり、これによって優れたサイクル特性が得られるようになっている。この相のＸ線回折によって得られる回折ピークの半値幅は、特定Ｘ線としてＣｕＫα線を用い、挿引速度を１°／ｍｉｎとした場合に、回折角２θで１．０°以上であることが好ましい。リチウムがより円滑に吸蔵および放出されると共に、電解質との反応性が低減されるからである。
【０１０１】
Ｘ線回折によって得られた回折ピークがリチウムと反応可能な反応相に対応するものであるか否かは、リチウムとの電気化学的反応の前後におけるＸ線回折チャートを比較することによって容易に判断することができる。例えば、リチウムとの電気化学的反応の前後において回折ピークの位置が変化すれば、リチウムと反応可能な反応相に対応するものである。この場合には、例えば、低結晶性あるいは非晶質な反応相の回折ピークが２θ＝２０°〜５０°の間に見られる。この低結晶性あるいは非晶質な反応相は、例えば、上記した各構成元素を含んでおり、主に、炭素によって低結晶化あるいは非晶質化しているものと考えられる。
【０１０２】
なお、ＳｎＣｏＣ含有材料は、低結晶性あるいは非晶質な相に加えて、各構成元素の単体または一部を含む相を有している場合もある。
【０１０３】
特に、ＳｎＣｏＣ含有材料では、構成元素である炭素の少なくとも一部が、他の構成元素である金属元素あるいは半金属元素と結合しているのが好ましい。スズなどの凝集あるいは結晶化が抑制されるからである。
【０１０４】
元素の結合状態を調べる測定方法としては、例えばＸ線光電子分光法（X-ray Photoelectron Spectroscopy；ＸＰＳ）が挙げられる。このＸＰＳは、軟Ｘ線（市販の装置ではＡｌ−Ｋα線か、Ｍｇ−Ｋα線を用いる）を試料表面に照射し、試料表面から飛び出してくる光電子の運動エネルギーを測定することによって、試料表面から数ｎｍの領域の元素組成、および元素の結合状態を調べる方法である。
【０１０５】
元素の内殻軌道電子の束縛エネルギーは、第１近似的には、元素上の電荷密度と相関して変化する。例えば、炭素元素の電荷密度が近傍に存在する元素との相互作用によって減少した場合には、２ｐ電子などの外殻電子が減少しているので、炭素元素の１ｓ電子は殻から強い束縛力を受けることになる。すなわち、元素の電荷密度が減少すると、束縛エネルギーは高くなる。ＸＰＳでは、束縛エネルギーが高くなると、高いエネルギー領域にピークはシフトするようになっている。
【０１０６】
ＸＰＳにおいて、炭素の１ｓ軌道（Ｃ１ｓ）のピークは、グラファイトであれば、金原子の４ｆ軌道（Ａｕ４ｆ）のピークが８４．０ｅＶに得られるようにエネルギー較正された装置において、２８４．５ｅＶに現れる。また、表面汚染炭素であれば、２８４．８ｅＶに現れる。これに対して、炭素元素の電荷密度が高くなる場合、例えば炭素よりも陽性な元素と結合している場合には、Ｃ１ｓのピークは、２８４．５ｅＶよりも低い領域に現れる。すなわち、ＳｎＣｏＣ含有材料に含まれる炭素の少なくとも一部が他の構成元素である金属元素または半金属元素などと結合している場合には、ＳｎＣｏＣ含有材料について得られるＣ１ｓの合成波のピークが２８４．５ｅＶよりも低い領域に現れる。
【０１０７】
なお、ＸＰＳ測定を行う場合には、表面が表面汚染炭素で覆われている際に、ＸＰＳ装置に付属のアルゴンイオン銃で表面を軽くスパッタするのが好ましい。また、測定対象のＳｎＣｏＣ含有材料が負極２２中に存在する場合には、二次電池を解体して負極２２を取り出したのち、炭酸ジメチルなどの揮発性溶媒で洗浄するとよい。負極２２の表面に存在する揮発性の低い溶媒と電解質塩とを除去するためである。これらのサンプリングは、不活性雰囲気下で行うのが望ましい。
【０１０８】
また、ＸＰＳ測定では、スペクトルのエネルギー軸の補正に、例えばＣ１ｓのピークを用いる。通常、物質表面には表面汚染炭素が存在しているので、表面汚染炭素のＣ１ｓのピークを２８４．８ｅＶとし、それをエネルギー基準とする。なお、ＸＰＳ測定では、Ｃ１ｓのピークの波形は、表面汚染炭素のピークとＳｎＣｏＣ含有材料中の炭素のピークとを含んだ形として得られるので、例えば市販のソフトウエアを用いて解析することにより、表面汚染炭素のピークと、ＳｎＣｏＣ含有材料中の炭素のピークとを分離する。波形の解析では、最低束縛エネルギー側に存在する主ピークの位置をエネルギー基準（２８４．８ｅＶ）とする。
【０１０９】
このＳｎＣｏＣ含有材料は、例えば、各構成元素の原料を混合した混合物を電気炉、高周波誘導炉あるいはアーク溶解炉などで溶解させたのち、凝固させることによって形成可能である。また、ガスアトマイズあるいは水アトマイズなどの各種アトマイズ法や、各種ロール法や、メカニカルアロイング法あるいはメカニカルミリング法などのメカノケミカル反応を利用した方法などを用いてもよい。中でも、メカノケミカル反応を利用した方法が好ましい。ＳｎＣｏＣ含有材料が低結晶性あるいは非晶質な構造になるからである。メカノケミカル反応を利用した方法では、例えば、遊星ボールミル装置やアトライタなどの製造装置を用いることができる。
【０１１０】
原料には、各構成元素の単体を混合して用いてもよいが、炭素以外の構成元素の一部については合金を用いるのが好ましい。このような合金に炭素を加えてメカニカルアロイング法を利用した方法によって合成することにより、低結晶性あるいは非晶質な構造が得られ、反応時間も短縮されるからである。なお、原料の形態は、粉体であってもよいし、塊状であってもよい。
【０１１１】
このＳｎＣｏＣ含有材料の他、スズ、コバルト、鉄および炭素を構成元素として有するＳｎＣｏＦｅＣ含有材料も好ましい。このＳｎＣｏＦｅＣ含有材料の組成は、任意に設定可能である。例えば、鉄の含有量を少なめに設定する場合の組成としては、炭素の含有量が９．９質量％以上２９．７質量％以下、鉄の含有量が０．３質量％以上５．９質量％以下、スズとコバルトとの合計に対するコバルトの割合（Ｃｏ／（Ｓｎ＋Ｃｏ））が３０質量％以上７０質量％以下であるのが好ましい。また、例えば、鉄の含有量を多めに設定する場合の組成としては、炭素の含有量が１１．９質量％以上２９．７質量％以下、スズとコバルトと鉄との合計に対するコバルトと鉄との合計の割合（（Ｃｏ＋Ｆｅ）／（Ｓｎ＋Ｃｏ＋Ｆｅ））が２６．４質量％以上４８．５質量％以下、コバルトと鉄との合計に対するコバルトの割合（Ｃｏ／（Ｃｏ＋Ｆｅ））が９．９質量％以上７９．５質量％以下であるのが好ましい。このような組成範囲において、高いエネルギー密度が得られるからである。このＳｎＣｏＦｅＣ含有材料の結晶性、元素の結合状態の測定方法、および形成方法などについては、上記したＳｎＣｏＣ含有材料と同様である。
【０１１２】
リチウムを吸蔵および放出することが可能な負極材料として、ケイ素の単体、合金あるいは化合物や、スズの単体、合金あるいは化合物や、それらの１種あるいは２種以上の相を少なくとも一部に有する材料を用いた負極活物質層２２Ｂは、例えば、気相法、液相法、溶射法、塗布法あるいは焼成法、またはそれらの２種以上の方法を用いて形成される。この場合には、負極集電体２２Ａと負極活物質層２２Ｂとが界面の少なくとも一部において合金化しているのが好ましい。詳細には、両者の界面において、負極集電体２２Ａの構成元素が負極活物質層２２Ｂに拡散していてもよいし、負極活物質層２２Ｂの構成元素が負極集電体２２Ａに拡散していてもよいし、それらの構成元素が互いに拡散し合っていてもよい。充放電時における負極活物質層２２Ｂの膨張および収縮に起因する破壊が抑制されると共に、負極集電体２２Ａと負極活物質層２２Ｂとの間の電子伝導性が向上するからである。
【０１１３】
なお、気相法としては、例えば、物理堆積法あるいは化学堆積法、具体的には真空蒸着法、スパッタ法、イオンプレーティング法、レーザーアブレーション法、熱化学気相成長（Chemical Vapor Deposition ：ＣＶＤ）法あるいはプラズマ化学気相成長法などが挙げられる。液相法としては、電解鍍金あるいは無電解鍍金などの公知の手法を用いることができる。塗布法とは、例えば、粒子状の負極活物質を結着剤などと混合したのち、溶剤に分散させて塗布する方法である。焼成法とは、例えば、塗布法によって塗布したのち、結着剤などの融点よりも高い温度で熱処理する方法である。焼成法に関しても公知の手法が利用可能であり、例えば、雰囲気焼成法、反応焼成法あるいはホットプレス焼成法が挙げられる。
【０１１４】
上記した他、リチウムを吸蔵および放出することが可能な負極材料としては、例えば、炭素材料が挙げられる。この炭素材料とは、例えば、易黒鉛化性炭素や、（００２）面の面間隔が０．３７ｎｍ以上の難黒鉛化性炭素や、（００２）面の面間隔が０．３４ｎｍ以下の黒鉛などである。より具体的には、熱分解炭素類、コークス類、ガラス状炭素繊維、有機高分子化合物焼成体、活性炭あるいはカーボンブラック類などがある。このうち、コークス類には、ピッチコークス、ニードルコークスあるいは石油コークスなどが含まれる。有機高分子化合物焼成体とは、フェノール樹脂やフラン樹脂などを適当な温度で焼成して炭素化したものをいう。炭素材料は、リチウムの吸蔵および放出に伴う結晶構造の変化が非常に少ないため、高いエネルギー密度が得られると共に優れたサイクル特性が得られ、さらに導電剤としても機能するので好ましい。なお、炭素材料の形状は、繊維状、球状、粒状あるいは鱗片状のいずれでもよい。
【０１１５】
また、リチウムを吸蔵および放出することが可能な負極材料としては、例えば、リチウムを吸蔵および放出することが可能な金属酸化物あるいは高分子化合物なども挙げられる。金属酸化物としては、例えば、酸化鉄、酸化ルテニウムあるいは酸化モリブデンなどが挙げられる。高分子化合物としては、例えば、ポリアセチレン、ポリアニリンあるいはポリピロールなどが挙げられる。
【０１１６】
もちろん、リチウムを吸蔵および放出することが可能な負極材料は、上記以外のものであってもよい。また、上記した一連の負極材料は、任意の組み合わせで２種以上混合されもよい。
【０１１７】
上記した負極材料からなる負極活物質は、複数の粒子状をなしている。すなわち、負極活物質層２２Ｂは、複数の負極活物質粒子を有しており、その負極活物質粒子は、例えば、上記した気相法などによって形成されている。ただし、負極活物質粒子は、気相法以外の方法によって形成されていてもよい。
【０１１８】
負極活物質粒子が気相法などの堆積法によって形成される場合には、その負極活物質粒子が単一の堆積工程を経て形成された単層構造を有していてもよいし、複数回の堆積工程を経て形成された多層構造を有していてもよい。ただし、堆積時に高熱を伴う蒸着法などによって負極活物質粒子を形成する場合には、その負極活物質粒子が多層構造を有しているのが好ましい。負極材料の堆積工程を複数回に分割して行う（負極材料を順次薄く形成して堆積させる）ことにより、その堆積工程を１回で行う場合と比較して負極集電体２２Ａが高熱に晒される時間が短くなり、熱的ダメージを受けにくくなるからである。
【０１１９】
この負極活物質粒子は、例えば、負極集電体２２Ａの表面から負極活物質層２２Ｂの厚さ方向に成長しており、その根元において負極集電体２２Ａに連結されている。この場合には、負極活物質粒子が気相法によって形成されており、上記したように、負極集電体２２Ａとの界面の少なくとも一部において合金化しているのが好ましい。詳細には、両者の界面において、負極集電体２２Ａの構成元素が負極活物質粒子に拡散していてもよいし、負極活物質粒子の構成元素が負極集電体２２Ａに拡散していてもよいし、両者の構成元素が互いに拡散しあっていてもよい。
【０１２０】
特に、負極活物質層２２Ｂは、必要に応じて、負極活物質粒子の表面（電解液と接する領域）を被覆する酸化物含有膜を有しているのが好ましい。酸化物含有膜が電解液に対する保護膜として機能し、充放電を繰り返しても電解液の分解反応が抑制されるため、サイクル特性が向上するからである。この酸化物含有膜は、負極活物質粒子の表面のうちの一部を被覆していてもよいし、全部を被覆していてもよい。
【０１２１】
この酸化物含有膜は、金属元素あるいは半金属元素の酸化物を含有している。この金属元素あるいは半金属元素の酸化物としては、例えば、アルミニウム、ケイ素、亜鉛、ゲルマニウムあるいはスズなどの酸化物が挙げられる。中でも、この酸化物含有膜は、ケイ素、ゲルマニウムおよびスズからなる群のうちの少なくとも１種の酸化物を含有しているのが好ましく、特にケイ素の酸化物を含有しているのが好ましい。負極活物質粒子の表面を全体に渡って容易に被覆しやすいと共に、優れた保護機能が得られるからである。もちろん、酸化物含有膜は、上記以外の他の酸化物を含有していてもよい。
【０１２２】
この酸化物含有膜は、例えば、気相法あるいは液相法などの１種あるいは２種以上の方法を用いて形成される。この場合の気相法としては、例えば、蒸着法、スパッタ法あるいはＣＶＤ法などが挙げられ、液相法としては、例えば、液相析出法、ゾルゲル法、ポリシラザン法、電析法、塗布法あるいはディップコーティング法などが挙げられる。中でも、液相法が好ましく、液相析出法がより好ましい。負極活物質粒子の表面を広い範囲に渡って容易に被覆しやすいからである。なお、液相析出法では、まず、金属元素あるいは半金族元素のフッ化物錯体と共にアニオン捕捉剤としてフッ化物イオンを配位しやすい溶存種を含む溶液中において、フッ化物錯体から生じるフッ化物イオンをアニオン捕捉剤に補足させることによって、負極活物質粒子の表面が被覆されるように金属元素あるいは半金族元素の酸化物を析出させる。こののち、水洗および乾燥させることにより、酸化物含有膜を形成する。
【０１２３】
また、負極活物質層２２Ｂは、必要に応じて、負極活物質粒子の粒子間の隙間や粒子内の隙間に、電極反応物質と合金化しない金属材料を有しているのが好ましい。金属材料を介して複数の負極活物質粒子が結着されると共に、上記した隙間に金属材料が存在することで負極活物質層２２Ｂの膨張および収縮が抑制されるため、サイクル特性が向上するからである。
【０１２４】
この金属材料は、例えば、リチウムと合金化しない金属元素を構成元素として有している。このような金属元素としては、例えば、鉄、コバルト、ニッケル、亜鉛および銅からなる群のうちの少なくとも１種が挙げられ、中でも、コバルトが好ましい。上記した隙間に金属材料が容易に入り込みやすいと共に、優れた結着作用が得られるからである。もちろん、金属材料は、上記以外の他の金属元素を有していてもよい。ただし、ここで言う「金属材料」とは、単体に限らず、合金や金属化合物まで含む広い概念である。この金属材料は、例えば、気相法あるいは液相法によって形成されており、中でも電解鍍金法あるいは無電解鍍金法などの液相法が好ましく、電解鍍金法がより好ましい。上記した隙間に金属材料が入り込みやすくなると共に、その形成時間が短くて済むからである。
【０１２５】
なお、負極活物質層２２Ｂは、上記した酸化物含有膜あるいは金属材料のいずれか一方だけを有していてもよいし、双方を有していてもよい。ただし、サイクル特性をより向上させるためには、双方を含んでいるのが好ましい。
【０１２６】
ここで、図３〜図６を参照して、負極２２の詳細な構成について説明する。
【０１２７】
まず、負極活物質層２２Ｂが複数の負極活物質粒子と共に酸化物含有膜を有する場合について説明する。図３は負極２２の断面構造を模式的に表しており、図４は参考例の負極の断面構造を模式的に表している。図３および図４では、負極活物質粒子が単層構造を有している場合を示している。
【０１２８】
負極活物質層２２Ｂが複数の負極活物質粒子と共に酸化物含有膜を有する場合の負極２２では、図３に示したように、例えば、蒸着法などの気相法によって負極集電体２２Ａ上に負極材料が堆積されると、その負極集電体２２Ａ上に複数の負極活物質粒子２２１が形成される。この場合には、負極集電体２２Ａの表面が粗面化され、その表面に複数の突起部（例えば、電解処理により形成された微粒子）が存在すると、負極活物質粒子２２１が上記した突起部ごとに厚さ方向に成長するため、複数の負極活物質粒子２２１が負極集電体２２Ａ上において配列されると共に根元において負極集電体２２Ａの表面に連結される。こののち、例えば、液相析出法などの液相法によって負極活物質粒子２２１の表面に酸化物含有膜２２２が形成されると、その酸化物含有膜２２２は負極活物質粒子２２１の表面をほぼ全体に渡って被覆し、特に、負極活物質粒子２２１の頭頂部から根元に至る広い範囲を被覆する。この酸化物含有膜２２２による広範囲な被覆状態は、その酸化物含有膜２２２が液相法によって形成された場合に得られる特徴である。すなわち、液相法によって酸化物含有膜２２２を形成すると、その被覆作用が負極活物質粒子２２１の頭頂部だけでなく根元まで広く及ぶため、その根元まで酸化物含有膜２２２によって被覆される。
【０１２９】
これに対して、参考例の負極では、図４に示したように、例えば、気相法によって複数の負極活物質粒子２２１が形成されたのち、同様に気相法によって酸化物含有膜２２３が形成されると、その酸化物含有膜２２３は負極活物質粒子２２１の頭頂部だけを被覆する。この酸化物含有膜２２３による狭範囲な被覆状態は、その酸化物含有膜２２３が気相法によって形成された場合に得られる特徴である。すなわち、気相法によって酸化物含有膜２２３を形成すると、その被覆作用が負極活物質粒子２２１の頭頂部に及ぶものの根元まで及ばないため、その根元までは酸化物含有膜２２３によって被覆されない。
【０１３０】
なお、図３では、気相法によって負極活物質層２２Ｂが形成される場合について説明したが、焼結法などによって負極活物質層２２Ｂが形成される場合においても同様に、複数の負極活物質粒子の表面をほぼ全体に渡って被覆するように酸化物含有膜が形成される。
【０１３１】
次に、負極活物質層２２Ｂが複数の負極活物質粒子と共に電極反応物質と合金化しない金属材料を有する場合について説明する。図５は負極２２の断面構造を拡大して表しており、（Ａ）は走査型電子顕微鏡（scanning electron microscope：ＳＥＭ）写真（二次電子像）、（Ｂ）は（Ａ）に示したＳＥＭ像の模式絵である。図５では、複数の負極活物質粒子２２１が粒子内に多層構造を有している場合を示している。
【０１３２】
負極活物質粒子２２１が多層構造を有する場合には、その複数の負極活物質粒子２２１の配列構造、多層構造および表面構造に起因して、負極活物質層２２Ｂ中に複数の隙間２２４が生じている。この隙間２２４は、主に、発生原因に応じて分類された２種類の隙間２２４Ａ，２２４Ｂを含んでいる。隙間２２４Ａは、隣り合う負極活物質粒子２２１間に生じるものであり、隙間２２４Ｂは、負極活物質粒子２２１内の各階層間に生じるものである。
【０１３３】
なお、負極活物質粒子２２１の露出面（最表面）には、空隙２２５が生じる場合がある。この空隙２２５は、負極活物質粒子２２１の表面にひげ状の微細な突起部（図示せず）が生じることに伴い、その突起部間に生じるものである。この空隙２２５は、負極活物質粒子２２１の露出面において、全体に渡って生じる場合もあれば、一部だけに生じる場合もある。ただし、上記したひげ状の突起部は、負極活物質粒子２２１の形成時ごとにその表面に生じるため、空隙２２５は、負極活物質粒子２２１の露出面だけでなく、各階層間にも生じる場合がある。
【０１３４】
図６は負極２２の他の断面構造を表しており、図５に対応している。負極活物質層２２Ｂは、隙間２２４Ａ，２２４Ｂに、電極反応物質と合金化しない金属材料２２６を有している。この場合には、隙間２２４Ａ，２２４Ｂのうちのいずれか一方だけに金属材料２２６を有していてもよいが、双方に金属材料２２６を有しているのが好ましい。より高い効果が得られるからである。
【０１３５】
この金属材料２２６は、隣り合う負極活物質粒子２２１間の隙間２２４Ａに入り込んでいる。詳細には、気相法などによって負極活物質粒子２２１が形成される場合には、上記したように、負極集電体２２Ａの表面に存在する突起部ごとに負極活物質粒子２２１が成長するため、隣り合う負極活物質粒子２２１間に隙間２２４Ａが生じる。この隙間２２４Ａは、負極活物質層２２Ｂの結着性を低下させる原因となるため、その結着性を高めるために、上記した隙間２２４Ａに金属材料２２６が充填されている。この場合には、隙間２２４Ａの一部でも充填されていればよいが、その充填量が多いほど好ましい。負極活物質層２２Ｂの結着性がより向上するからである。金属材料２２６の充填量は、２０％以上が好ましく、４０％以上がより好ましく、８０％以上がさらに好ましい。
【０１３６】
また、金属材料２２６は、負極活物質粒子２２１内の隙間２２４Ｂに入り込んでいる。詳細には、負極活物質粒子２２１が多層構造を有する場合には、各階層間に隙間２２４Ｂが生じる。この隙間２２４Ｂは、上記した隙間２２４Ａと同様に、負極活物質層２２Ｂの結着性を低下させる原因となるため、その結着性を高めるために、上記した隙間２２４Ｂに金属材料２２６が充填されている。この場合には、隙間２２４Ｂの一部でも充填されていればよいが、その充填量が多いほど好ましい。負極活物質層２２Ｂの結着性がより向上するからである。
【０１３７】
なお、負極活物質層２２Ｂは、最上層の負極活物質粒子２２１の露出面に生じるひげ状の微細な突起部（図示せず）が二次電池の性能に悪影響を及ぼすことを抑えるために、空隙２２５に金属材料２２６を有していてもよい。詳細には、気相法などによって負極活物質粒子２２１が形成される場合には、その表面にひげ状の微細な突起部が生じるため、その突起部間に空隙２２５が生じる。この空隙２２５は、負極活物質粒子２２１の表面積の増加を招き、その表面に形成される不可逆性の被膜の量も増加させるため、電極反応（充放電反応）の進行度を低下させる原因となる可能性がある。したがって、電極反応の進行度の低下を抑えるために、上記した空隙２２５に金属材料２２６が埋め込まれている。この場合には、空隙２２５の一部でも埋め込まれていればよいが、その埋め込む量が多いほど好ましい。電極反応の進行度の低下がより抑えられるからである。図６において、最上層の負極活物質粒子２２１の表面に金属材料２２６が点在していることは、その点在箇所に上記した微細な突起部が存在していること表している。もちろん、金属材料２２６は、必ずしも負極活物質粒子２２１の表面に点在していなければならないわけではなく、その表面全体を被覆していてもよい。
【０１３８】
特に、隙間２２４Ｂに入り込んだ金属材料２２６は、各階層における空隙２２５を埋め込む機能も果たしている。詳細には、負極材料が複数回に渡って堆積される場合には、その堆積時ごとに負極活物質粒子２２１の表面に上記した微細な突起部が生じる。このことから、金属材料２２６は、各階層における隙間２２４Ｂに充填されているだけでなく、各階層における空隙２２５も埋め込んでいる。
【０１３９】
なお、図５および図６では、負極活物質粒子２２１が多層構造を有しており、負極活物質層２２Ｂ中に隙間２２４Ａ，２２４Ｂの双方が存在している場合について説明したため、負極活物質層２２Ｂが隙間２２４Ａ，２２４Ｂに金属材料２２６を有している。これに対して、負極活物質粒子２２１が単層構造を有しており、負極活物質層２２Ｂ中に隙間２２４Ａだけが存在する場合には、負極活物質層２２Ｂが隙間２２４Ａだけに金属材料２２６を有することとなる。もちろん、空隙２２５は両者の場合において生じるため、いずれの場合においても空隙２２５に金属材料２２６を有することとなる。
【０１４０】
セパレータ２３は、正極２１と負極２２とを隔離し、両極の接触に起因する電流の短絡（ショート）を防止しながらリチウムイオンを通過させるものである。このセパレータ２３は、例えば、平均孔径が５μｍ程度あるいはそれ以下の多孔質膜であってもよく、具体的には、ポリテトラフルオロエチレン、ポリプロピレンあるいはポリエチレンなどの合成樹脂からなる多孔質膜、またはセラミックからなる多孔質膜や、これらの２種以上の多孔質膜が積層されたものなどが挙げられる。中でも、ポリオレフィン製の多孔質膜は、ショート防止効果に優れ、かつシャットダウン効果による二次電池の安全性向上を図ることができるので好ましい。特に、ポリエチレンは、１００℃以上１６０℃以下でシャットダウン効果を得ることができると共に、電気化学的安定性が優れているので好ましい。また、ポリプロピレンも好ましく、他にも化学的安定性を備えた樹脂であれば、ポリエチレンあるいはポリプロピレンと共重合させたものや、ブレンド化したものであってもよい。
【０１４１】
セパレータ２３には、液状の電解質として上記した電解液が含浸されている。サイクル特性が向上するからである。
【０１４２】
この二次電池は、例えば、以下の手順によって製造される。
【０１４３】
まず、正極２１を作製する。最初に、正極活物質と、結着剤と、導電剤とを混合して正極合剤としたのち、有機溶剤に分散させてペースト状の正極合剤スラリーとする。続いて、ドクタブレードあるいはバーコータなどによって正極集電体２１Ａの両面に正極合剤スラリーを均一に塗布して乾燥させる。最後に、必要に応じて加熱しながらロールプレス機などによって塗膜を圧縮成型して正極活物質層２１Ｂを形成する。この場合には、圧縮成型を複数回に渡って繰り返してもよい。
【０１４４】
次に、負極２２を作製する。最初に、電解銅箔などからなる負極集電体２２Ａを準備したのち、蒸着法などの気相法によって負極集電体２２Ａの両面に負極材料を堆積させて、複数の負極活物質粒子を形成する。最後に、必要に応じて、液相析出法などの液相法によって酸化物含有膜を形成し、あるいは電解鍍金法などの液相法によって金属材料を形成して、負極活物質層２２Ｂを形成する。
【０１４５】
次に、正極集電体２１Ａに正極リード２５を溶接などして取り付けると共に、負極集電体２２Ａに負極リード２６を溶接などして取り付けたのち、セパレータ２３を介して正極２１と負極２２とを積層させてから、長手方向において巻回させて巻回電極体２０を作製する。
【０１４６】
二次電池の組み立ては、以下のようにして行う。最初に、巻回電極体２０の巻回中心部にセンターピン２４を挿入する。続いて、巻回電極体２０を一対の絶縁板１２，１３で挟みながら電池缶１１の内部に収納すると共に、正極リード２５の先端部を安全弁機構１５に溶接し、負極リード２６の先端部を電池缶１１に溶接する。続いて、電池缶１１の内部に電解液を注入してセパレータ２３に含浸させる。最後に、電池缶１１の開口端部に電池蓋１４、安全弁機構１５および熱感抵抗素子１６をガスケット１７を介してかしめることにより固定する。これにより、図１および図２に示した二次電池が完成する。
【０１４７】
この二次電池では、充電を行うと、例えば、正極２１からリチウムイオンが放出され、セパレータ２３に含浸された電解液を介して負極２２に吸蔵される。一方、放電を行うと、例えば、負極２２からリチウムイオンが放出され、セパレータ２３に含浸された電解液を介して正極２１に吸蔵される。
【０１４８】
この円筒型の二次電池によれば、負極２２の容量がリチウムの吸蔵および放出に基づいて表される場合に、上記した電解液を備えているので、充放電を繰り返しても、その電解液の分解反応が抑制される。したがって、サイクル特性を向上させることができる。
【０１４９】
特に、負極２２が高容量化に有利なケイ素あるいはスズを有する材料等（リチウムを吸蔵および放出することが可能であると共に金属元素および半金属元素のうちの少なくとも１種を有する材料）を含む場合にサイクル特性が向上するため、炭素材料などの他の負極材料を含む場合よりも高い効果を得ることができる。
【０１５０】
この二次電池に関する他の効果は、上記した電解液について説明した場合と同様である。
【０１５１】
（第２の二次電池）
次に、第２の二次電池について説明するが、第１の二次電池と共通の構成要素については同一符号を付し、その説明を省略する。第２の二次電池は、負極２２の容量がリチウムの析出および溶解に基づいて表されるリチウム金属二次電池である。この二次電池は、負極活物質層２２Ｂがリチウム金属によって構成されている点を除き、第１の二次電池と同様の構成を有していると共に同様の手順によって製造される。
【０１５２】
この二次電池は、負極活物質としてリチウム金属を用いており、これにより高いエネルギー密度を得ることができるようになっている。負極活物質層２２Ｂは、組み立て時から既に有するようにしてもよいが、組み立て時には存在せず、充電時に析出したリチウム金属によって構成されるようにしてもよい。また、負極活物質層２２Ｂを集電体としても利用することにより、負極集電体２２Ａを省略するようにしてもよい。
【０１５３】
この二次電池では、充電を行うと、例えば、正極２１からリチウムイオンが放出され、電解液を介して負極集電体２２Ａの表面にリチウム金属となって析出する。一方、放電を行うと、例えば、負極活物質層２２Ｂからリチウム金属がリチウムイオンとなって溶出し、電解液を介して正極２１に吸蔵される。
【０１５４】
この円筒型の二次電池によれば、負極２２の容量がリチウムの析出および溶解に基づいて表される場合に、上記した電解液を備えているので、サイクル特性を向上させることができる。この二次電池に関する他の効果は、上記した電解液について説明した場合と同様である。
【０１５５】
（第３の二次電池）
図７は、第３の二次電池の分解斜視構成を表している。この二次電池は、主に、正極リード３１および負極リード３２が取り付けられた巻回電極体３０をフィルム状の外装部材４０の内部に収容したものである。このフィルム状の外装部材４０を用いた電池構造は、ラミネートフィルム型と呼ばれている。
【０１５６】
正極リード３１および負極リード３２は、例えば、それぞれ外装部材４０の内部から外部に向かって同一方向に導出されている。正極リード３１は、例えば、アルミニウムなどの金属材料によって構成されている。また、負極リード３２は、例えば、銅、ニッケルあるいはステンレスなどの金属材料によって構成されている。正極リード３１および負極リード３２を構成するそれぞれの金属材料は、例えば、薄板状あるいは網目状とされている。
【０１５７】
外装部材４０は、例えば、ナイロンフィルム、アルミニウム箔およびポリエチレンフィルムがこの順に貼り合わされた矩形状のアルミラミネートフィルムによって構成されている。この外装部材４０では、例えば、ポリエチレンフィルムが巻回電極体３０と対向していると共に、各外縁部が融着あるいは接着剤によって互いに密着されている。外装部材４０と正極リード３１および負極リード３２との間には、外気の侵入を防止するための密着フィルム４１が挿入されている。この密着フィルム４１は、正極リード３１および負極リード３２に対して密着性を有する材料、例えばポリエチレン、ポリプロピレン、変性ポリエチレンあるいは変性ポリプロピレンなどのポリオレフィン樹脂によって構成されている。
【０１５８】
なお、外装部材４０は、上記した３層構造のアルミラミネートフィルムに代えて、他の構造を有するラミネートフィルムにより構成されていてもよいし、またはポリプロピレンなどの高分子フィルムあるいは金属フィルムによって構成されていてもよい。
【０１５９】
図８は、図７に示した巻回電極体３０のＶＩＩＩ−ＶＩＩＩ線に沿った断面構成を表している。この電極巻回体３０は、正極３３と負極３４とがセパレータ３５および電解質３６を介して積層されたのちに巻回されたものであり、その最外周部は保護テープ３７により保護されている。
【０１６０】
図９は、図８に示した巻回電極体３０の一部を拡大して表している。正極３３は、正極集電体３３Ａの両面に正極活物質層３３Ｂが設けられたものである。負極３４は、負極集電体３４Ａの両面に負極活物質層３４Ｂが設けられたものであり、その負極活物質層３４Ｂが正極活物質層３３Ｂと対向するように配置されている。正極集電体３３Ａ、正極活物質層３３Ｂ、負極集電体３４Ａ、負極活物質層３４Ｂおよびセパレータ３５の構成は、それぞれ上記した第１あるいは第２の二次電池における正極集電体２１Ａ、正極活物質層２１Ｂ、負極集電体２２Ａ、負極活物質層２２Ｂおよびセパレータ２３の構成と同様である。
【０１６１】
電解質３６は、上記した電解液と、それを保持する高分子化合物とを含んでおり、いわゆるゲル状になっている。ゲル状の電解質は、高いイオン伝導率（例えば、室温で１ｍＳ／ｃｍ以上）が得られると共に漏液が防止されるので好ましい。
【０１６２】
高分子化合物としては、例えば、ポリアクリロニトリル、ポリフッ化ビニリデン、ポリフッ化ビニリデンとポリヘキサフルオロピレンとの共重合体、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレンあるいはポリカーボネートなどが挙げられる。これらは、単独でもよいし、複数種が混合されてもよい。特に、電気化学的安定性の点から、ポリアクリロニトリル、ポリフッ化ビニリデン、ポリヘキサフルオロプロピレンあるいはポリエチレンオキサイドなどを用いることが好ましい。電解質３６中における高分子化合物の添加量は、両者の相溶性によっても異なるが、５質量％以上５０質量％以下であることが好ましい。
【０１６３】
電解液の組成は、上記した第１の電池における電解液の組成と同様である。ただし、ここで言う溶媒とは、液状の溶媒だけでなく、電解質塩を解離させることが可能なイオン伝導性を有するものまで含む広い概念である。したがって、イオン伝導性を有する高分子化合物を用いる場合には、その高分子化合物も溶媒に含まれる。
【０１６４】
なお、電解液を高分子化合物に保持させた電解質３６に代えて、電解液をそのまま用いてもよい。この場合には、電解液がセパレータ３５に含浸される。
【０１６５】
この二次電池は、例えば、以下の３種類の製造方法によって製造される。
【０１６６】
第１の製造方法では、最初に、例えば、第１の電池の製造方法と同様の手順により、正極集電体３３Ａの両面に正極活物質層３３Ｂを形成して正極３３を作製すると共に、負極集電体３４Ａの両面に負極活物質層３４Ｂを形成して負極３４を作製する。
【０１６７】
続いて、電解液と、高分子化合物と、溶剤とを含む前駆溶液を調製して正極３３および負極３４に塗布したのち、溶剤を揮発させてゲル状の電解質３６を形成する。続いて、正極集電体３３Ａおよび負極集電体３４Ａにそれぞれ正極リード３１および負極リード３２を取り付ける。続いて、電解質３６が設けられた正極３３と負極３４とをセパレータ３５を介して積層させてから長手方向に巻回し、その最外周部に保護テープ３７を接着させて巻回電極体３０を形成する。最後に、例えば、２枚のフィルム状の外装部材４０の間に巻回電極体３０を挟み込んだのち、その外装部材４０の外縁部同士を熱融着などで接着させて巻回電極体３０を封入する。その際、正極リード３１および負極リード３２と外装部材４０との間に、密着フィルム４１を挿入する。これにより、図７〜図９に示した二次電池が完成する。
【０１６８】
第２の製造方法では、最初に、正極３３に正極リード３１を取り付けると共に負極３４に負極リード３２を取り付けたのち、セパレータ３５を介して正極３３と負極３４とを積層して巻回させると共に最外周部に保護テープ３７を接着させて、巻回電極体３０の前駆体である巻回体を作製する。続いて、２枚のフィルム状の外装部材４０の間に巻回体を挟み込んだのち、一辺の外周縁部を除いた残りの外周縁部を熱融着などで接着させて、袋状の外装部材４０の内部に巻回体を収納する。続いて、電解液と、高分子化合物の原料であるモノマーと、重合開始剤と、必要に応じて重合禁止剤などの他の材料とを含む電解質用組成物を調製して袋状の外装部材４０の内部に注入したのち、外装部材４０の開口部を熱融着などで密封する。最後に、モノマーを熱重合させて高分子化合物とすることにより、ゲル状の電解質３６を形成する。これにより、二次電池が完成する。
【０１６９】
第３の製造方法では、最初に、高分子化合物が両面に塗布されたセパレータ３５を用いることを除き、上記した第２の製造方法と同様に、巻回体を形成して袋状の外装部材４０の内部に収納する。このセパレータ３５に塗布する高分子化合物としては、例えば、フッ化ビニリデンを成分とする重合体、すなわち単独重合体、共重合体あるいは多元共重合体などが挙げられる。具体的には、ポリフッ化ビニリデンや、フッ化ビニリデンおよびヘキサフルオロプロピレンを成分とする二元系共重合体や、フッ化ビニリデン、ヘキサフルオロプロピレンおよびクロロトリフルオロエチレンを成分とする三元系共重合体などである。なお、高分子化合物は、上記したフッ化ビニリデンを成分とする重合体と共に、他の１種あるいは２種以上の高分子化合物を含んでいてもよい。続いて、電解液を調製して外装部材４０の内部に注入したのち、その外装部材４０の開口部を熱融着などで密封する。最後に、外装部材４０に加重をかけながら加熱し、高分子化合物を介してセパレータ３５を正極３３および負極３４に密着させる。これにより、電解液が高分子化合物に含浸し、その高分子化合物がゲル化して電解質３６が形成されるため、二次電池が完成する。
【０１７０】
この第３の製造方法では、第１の製造方法と比較して、二次電池の膨れが抑制される。また、第３の製造方法では、第２の製造方法と比較して、高分子化合物の原料であるモノマーや溶媒などが電解質３６中にほとんど残らず、しかも高分子化合物の形成工程が良好に制御されるため、正極３３、負極３４およびセパレータ３５と電解質３６との間において十分な密着性が得られる。
【０１７１】
このラミネートフィルム型の二次電池によれば、上記した電解液を備えているので、サイクル特性を向上させることができる。この二次電池に関する上記以外の効果は、第１あるいは第２の二次電池と同様である。
【０１７２】
（第４の二次電池）
図１０は第４の二次電池の断面構成を表している。この第４の二次電池は、正極５１を外装缶５４に貼り付けると共に、負極５２を外装カップ５５に収容し、それらを電解液が含浸されたセパレータ５３を介して積層したのちにガスケット５６を介してかしめたものである。この外装缶５４および外装カップ５５を用いた電池構造は、いわゆるコイン型と呼ばれている。
【０１７３】
正極５１は、正極集電体５１Ａの一面に正極活物質層５１Ｂが設けられたものである。負極５２は、負極集電体５２Ａの一面に負極活物質層５２Ｂが設けられたものである。正極集電体５１Ａ、正極活物質層５１Ｂ、負極集電体５２Ａ、負極活物質層５２Ｂおよびセパレータ５３の構成は、それぞれ上記した第１あるいは第２の二次電池における正極集電体２１Ａ、正極活物質層２１Ｂ、負極集電体２２Ａ、負極活物質層２２Ｂおよびセパレータ２３の構成と同様である。また、セパレータ５３に含浸された電解液の組成も第１あるいは第２の二次電池における電解液の組成と同様である。
【０１７４】
このコイン型の二次電池による作用および効果は、上記した第１あるいは第２の二次電池と同様である。
【実施例】
【０１７５】
本発明の具体的な実施例について詳細に説明する。
【０１７６】
（実験例１−１）
負極活物質として人造黒鉛を用いて、図１０に示したコイン型の二次電池を作製した。この際、負極５２の容量がリチウムの吸蔵および放出に基づいて表されるリチウムイオン二次電池となるようにした。
【０１７７】
まず、正極５１を作製した。最初に、炭酸リチウム（Ｌｉ2 ＣＯ3 ）と炭酸コバルト（ＣｏＣＯ3 ）とを０．５：１のモル比で混合したのち、空気中で９００℃×５時間焼成してリチウムコバルト複合酸化物（ＬｉＣｏＯ2 ）を得た。続いて、正極活物質としてリチウムコバルト複合酸化物粉末９４質量部と、導電剤としてグラファイト３質量部と、結着剤としてポリフッ化ビニリデン３質量部とを混合して正極合剤としたのち、Ｎ−メチル−２−ピロリドンに分散させてペースト状の正極合剤スラリーとした。続いて、アルミニウム箔（２０μｍ厚）からなる正極集電体５１Ａに正極合剤スラリーを均一に塗布して乾燥させたのち、ロールプレス機で圧縮成型して正極活物質層５１Ｂを形成した。最後に、正極活物質層５１Ｂが形成された正極集電体５１Ａを直径１５ｍｍの円形となるように打ち抜いた。
【０１７８】
次に、負極５２を作製した。最初に、負極活物質として人造黒鉛粉末９７質量部と、結着剤としてポリフッ化ビニリデン３質量部とを混合して負極合剤としたのち、Ｎ−メチル−２−ピロリドンに分散させてペースト状の負極合剤スラリーとした。続いて、銅箔（１５μｍ厚）からなる負極集電体５２Ａに負極合剤スラリーを均一に塗布して乾燥させたのち、ロールプレス機で圧縮成型して負極活物質層５２Ｂをその厚さが６５μｍとなるように形成した。最後に、負極活物質層５２Ｂが形成された負極集電体５２Ａを直径１６ｍｍの円形となるように打ち抜いた。
【０１７９】
次に、溶媒として、炭酸エチレン（ＥＣ）と、炭酸ジエチル（ＤＥＣ）と、化３に示したジオキソール系化合物である化４（１）の化合物とを混合したのち、電解質塩として六フッ化リン酸リチウム（ＬｉＰＦ6 ）を溶解させて電解液を調製した。この際、ＥＣとＤＥＣとの混合比を重量比で３０：７０とし、溶媒中における化４（１）の化合物の含有量を０．０１重量％とし、溶媒に対して電解質塩の含有量を１ｍｏｌ／ｋｇとした。この「重量％」とは、溶媒全体を１００重量％とする場合の値であり、以降においても同様である。
【０１８０】
最後に、正極５１と負極５２と微多孔性ポリエチレンフィルムからなるセパレータ５３とを正極活物質層５１Ｂと負極活物質層５２Ｂとがセパレータ５３を介して対向するように積層したのち、外装缶５４に収容した。こののち、電解液を注入し、ガスケット５６を介して外装カップ５５を被せてかしめることにより、コイン型の二次電池が完成した。この二次電池については、負極５２の充放電容量が正極５１の充放電容量よりも大きくなるように正極活物質層５１Ｂの厚さを調節することにより、満充電時において負極５２にリチウム金属が析出しないようにした。
【０１８１】
（実験例１−２〜１−５）
溶媒中における化４（１）の化合物の含有量を０．５重量％（実験例１−２）、１重量％（実験例１−３）、５重量％（実験例１−４）、あるいは１０重量％（実験例１−５）としたことを除き、実験例１−１と同様の手順を経た。
【０１８２】
（実験例１−６〜１−１０）
化３に示したジオキソール系化合物として化４（１）の化合物に代えて、化４（１５）の化合物を用いたことを除き、実験例１−１〜１−５と同様の手順を経た。
【０１８３】
（実験例１−１１〜１−１５）
化３に示したジオキソール系化合物として化４（１）の化合物に代えて、化８（１３）の化合物を用いたことを除き、実験例１−１〜１−５と同様の手順を経た。
【０１８４】
（比較例１−１）
化４（１）の化合物を加えなかったことを除き、実験例１−１と同様の手順を経た。
【０１８５】
（比較例１−２〜１−４）
化３に示したジオキソール系化合物に代えて、化２８の（１）〜（３）に示したジオキソラン系化合物を用いたことを除き、実験例１−２，１−７あるいは１−１２と同様の手順を経た。
【０１８６】
これらの実験例１−１〜１−１５および比較例１−１〜１−４の二次電池についてサイクル特性を調べたところ、表１に示した結果が得られた。
【０１８７】
サイクル特性を調べる際には、２３℃の雰囲気中で２サイクル充放電させて放電容量を測定し、引き続き同雰囲気中でサイクル数の合計が１００サイクルとなるまで繰り返し充放電させて放電容量を測定したのち、放電容量維持率（％）＝（１００サイクル目の放電容量／２サイクル目の放電容量）×１００を算出した。１サイクルの充放電条件としては、０．２Ｃの定電流で電池電圧が４．２Ｖに達するまで充電し、さらに４．２Ｖの定電圧で電流密度が０．０２ｍＡ／ｃｍ2 に達するまで充電したのち、０．２Ｃの定電流で電池電圧が２．５Ｖに達するまで放電した。この「０．２Ｃ」とは、理論容量を５時間で放電しきる電流値である。
【０１８８】
なお、上記したサイクル特性を調べる際の手順および条件は、以降の一連の実験例および比較例についても同様である。
【０１８９】
【表１】
0005217512.tif 000030
【０１９０】
表１に示したように、溶媒が化４（１），化４（１５）あるいは化８（１３）の化合物を含有する実験例１−１〜１−１５では、それらを含有しない比較例１−１よりも高くなった。また、実験例１−２，１−７，１−１２では、化２８（１）〜（３）に示したジオキソラン系化合物を含有する比較例１−２〜１−４よりも放電容量維持率が著しく高くなった。この結果は、溶媒が化４（１）の化合物等を含有することにより、それらと構造が似ている化２８（１）〜（３）に示したジオキソラン系化合物を含有する場合とは異なり、電解液の化学的安定性が向上するため、充放電を繰り返しても電解液が分解しにくくなることを表している。すなわち、化３に示した構造を有する化合物が電解液の分解抑制に有効に作用するものと考えられる。
【０１９１】
この場合には、溶媒中における化４（１）の化合物等の含有量に着目すると、０．０１重量％以上１０重量％以下において放電容量維持率が大幅に上昇し、０．５重量％以上５重量％以下において放電容量維持率の極大値を示した。
【０１９２】
また、ジオキソール系化合物の種類に着目すると、フッ素を構成元素として有する化８（１３）の化合物を含有する実験例１−１１〜１−１５では、ハロゲンを有しない化４（１）あるいは化４（１５）の化合物を含有する実験例１−１〜１−１０と比較して、溶媒中の含有量が同等の場合には放電容量維持率が高くなった。この結果は、化３に示したジオキソール系化合物がハロゲン、特にフッ素を構成元素として有することにより、電解液の化学的安定性をより向上させることを表している。
【０１９３】
なお、ここでは化３に示したジオキソール系化合物のうちの一部を用いた場合の結果だけを示しており、他の化合物を用いた場合の結果を示していない。しかしながら、実験例１−１〜１−１５の結果から明らかなように、化４（１）の化合物等はいずれも単独で放電容量維持率を高くする役割を果たし、他の化合物も同様の役割を果たすことから、その他の化合物を用いた場合においても同様の結果が得られることは、明らかである。このことは、化３に示したジオキソール系化合物を２種以上混合させた場合においても同様である。
【０１９４】
これらのことから、上記した二次電池では、負極５２が負極活物質として人造黒鉛を含む場合に、電解液の溶媒が化３に示したジオキソール系化合物を含有することにより、サイクル特性が向上することが確認された。特に、溶媒中における化３に示したジオキソール系化合物の含有量が０．０１重量％以上１０重量％以下であれば良好なサイクル特性が得られ、０．５重量％以上５重量％以下であればサイクル特性がより向上することも確認された。また、化３に示したジオキソール系化合物としてハロゲンを有する化８（１３）の化合物を用いればサイクル特性がより向上することも確認された。
【０１９５】
（実験例２−１〜２−５）
溶媒として、化１１に示した不飽和結合を有する環状炭酸エステルである炭酸ビニレン（ＶＣ：実験例２−１）、化１５に示したハロゲンを有する環状炭酸エステルである４−フルオロ−１，３−ジオキソラン−２−オン（ＦＥＣ：実験例２−２）、スルトンであるプロペンスルトン（ＰＲＳ：実験例２−３）、または酸無水物であるコハク酸無水物（ＳＣＡＨ：実験例２−４）あるいはスルホ安息香酸無水物（ＳＢＡＨ：実験例２−５）を加えたことを除き、実験例１−１２と同様の手順を経た。この際、溶媒中におけるＶＣ等の含有量を１重量％とした。
【０１９６】
（比較例２−１〜２−５）
化８（１３）の化合物を加えなかったことを除き、実験例２−１〜２−５と同様の手順を経た。
【０１９７】
これらの実験例２−１〜２−５および比較例２−１〜２−５の二次電池についてサイクル特性を調べたところ、表２に示した結果が得られた。
【０１９８】
【表２】
0005217512.tif 000031
【０１９９】
表２に示したように、溶媒としてＶＣ等を加えた場合においても、表１の結果と同様の結果が得られた。すなわち、溶媒が化８（１３）の化合物を含有する実験例２−１〜２−５では、それを含有しない比較例２−１〜２−５よりも放電容量維持率が高くなった。この場合には、溶媒としてＶＣ等を加えた実験例２−１〜２−５では、それを含有しない実験例１−１２よりも放電容量維持率が高くなった。
【０２００】
なお、ここでは化１１に示した不飽和結合を有する環状炭酸エステル、または化１５に示したハロゲンを有する環状炭酸エステルを用いた場合の結果だけを示しており、化１２あるいは化１３に示した不飽和結合を有する環状炭酸エステル、または化１４に示したハロゲンを有する鎖状炭酸エステルを用いた場合の結果を示していない。しかしながら、化１２に示した不飽和結合を有する環状炭酸エステル等は、化１１に示した不飽和結合を有する環状炭酸エステル等と同様に電解液の分解を抑制する機能を果たすため、前者を用いた場合においても後者を用いた場合と同様の結果が得られることは、明らかである。
【０２０１】
これらのことから、上記した二次電池では、負極５２が負極活物質として人造黒鉛を含む場合に、電解液の溶媒が化３に示したジオキソール系化合物を含有することにより、溶媒の組成に依存せずに、サイクル特性が向上することが確認された。また、溶媒として、化１１〜化１３に示した不飽和結合を有する環状炭酸エステルを用い、化１４に示したハロゲンを有する鎖状炭酸エステルあるいは化１５に示したハロゲンを有する環状炭酸エステルを用い、またはスルトンあるいは酸無水物を用いれば、サイクル特性がより向上することも確認された。
【０２０２】
（実験例３−１〜３−４）
電解質塩として、四フッ化ホウ酸リチウム（ＬｉＢＦ4 ：実験例３−１）、化１８に示した化合物である化２１（６）の化合物（実験例３−２）、化２４に示した化合物であるビス（トリフルオロメタンスルホニル）イミドリチウム（ＬｉＴＦＳＩ：実験例３−３）あるいは化２５に示した化合物である化２７（２）の化合物（実験例３−４）を加え、ＬｉＰＦ6 の含有量を０．９ｍｏｌ／ｋｇ、ＬｉＢＦ4 等の含有量を０．１ｍｏｌ／ｋｇに変更したことを除き、実験例１−１２と同様の手順を経た。
【０２０３】
（比較例３−１〜３−４）
化８（１３）の化合物を加えなかったことを除き、実験例３−１〜３−４と同様の手順を経た。
【０２０４】
これらの実験例３−１〜３−４および比較例３−１〜３−４の二次電池についてサイクル特性を調べたところ、表３に示した結果が得られた。
【０２０５】
【表３】
0005217512.tif 000032
【０２０６】
表３に示したように、電解質塩としてＬｉＢＦ4 等を加えた場合においても、表１に示した結果と同様の結果が得られた。すなわち、溶媒が化８（１３）の化合物を含有する実験例３−１〜３−４では、それを含有しない比較例３−１〜３−４よりも放電容量維持率が高くなった。この場合には、電解質塩としてＬｉＢＦ4 等を加えた実験例３−１〜３−４では、それを加えなかった実験例１−１２よりも放電容量維持率が高くなった。その一方で、ＬｉＢＦ4 等を加えた比較例３−１〜３−４では、それを加えなかった比較例１−１よりも放電容量維持率が低くなった。この結果から、電解液がＬｉＢＦ4 等と共に化８（１３）の化合物を含有することにより、化学的安定性がより向上するものと考えられる。
【０２０７】
なお、ここでは四フッ化ホウ酸リチウム、または化１８、化２４あるいは化２５に示した化合物を用いた場合の結果だけを示しており、過塩素酸リチウム、六フッ化ヒ酸リチウム、または化１９、化２０あるいは化２６に示した化合物を用いた場合の結果を示していない。しかしながら、過塩素酸リチウム等は、四フッ化ホウ酸リチウム等と同様の特性を有するため、前者を用いた場合においても後者を用いた場合と同様の結果が得られることは、明らかである。
【０２０８】
これらのことから、上記した二次電池では、負極５２が負極活物質として人造黒鉛を含む場合に、電解液の溶媒が化３に示したジオキソール系化合物を含有することにより、電解質塩の種類に依存せずに、サイクル特性が向上することが確認された。また、電解質塩として六フッ化リン酸リチウム、四フッ化ホウ酸リチウム、過塩素酸リチウムあるいは六フッ化ヒ酸リチウムを用い、または化１８〜化２０あるいは化２４〜化２６に示した化合物を用いれば、サイクル特性がより向上することも確認された。
【０２０９】
（実験例４−１〜４−６）
負極活物質としてケイ素を用い、気相法（電子ビーム蒸着法）によって負極活物質層５２Ｂの厚さが５μｍとなるように形成したことを除き、実験例１−２，１−４，１−７，１−９，１−１２，１−１４と同様の手順を経た。気相法によってケイ素を含む負極活物質層５２Ｂを形成する場合には、粗面化された電解銅箔（厚さ＝１５μｍ）からなる負極集電体５２Ａに、電子ビーム蒸着法によってケイ素を堆積させた。この場合においても、負極５２の充放電容量が正極５１の充放電容量よりも大きくなるように正極活物質層５１Ｂの厚さを調節することにより、満充電時において負極５２にリチウム金属が析出しないようにした。
【０２１０】
（比較例４−１〜４−４）
実験例４−１〜４−６と同様にケイ素を含む負極活物質層５２Ｂを形成したことを除き、比較例１−１〜１−４と同様の手順を経た。
【０２１１】
これらの実験例４−１〜４−６および比較例４−１〜４−４の二次電池についてサイクル特性を調べたところ、表４に示した結果が得られた。
【０２１２】
【表４】
0005217512.tif 000033
【０２１３】
表４に示したように、負極活物質としてケイ素を用いた場合においても、表１の結果と同様の結果が得られた。すなわち、溶媒が化４（１），化４（１５）あるいは化８（１３）の化合物を含有する実験例４−１〜４−６では、それらを含有しない比較例４−１および化２８（１）〜（３）に示したジオキソラン系化合物を含有する比較例４−２〜４−３よりも放電容量維持率が高くなった。この場合には、ジオキソール系化合物の種類について着目すると、溶媒が化８（１３）の化合物を含有するほうが化４（１），化４（１５）の化合物を含有するよりも放電容量維持率が高くなった。
【０２１４】
このことから、上記した二次電池では、負極５２が負極活物質としてケイ素を含む場合においても、電解液の溶媒が化３に示したジオキソール系化合物を含有することにより、サイクル特性が向上することが確認された。また、化３に示したジオキソール系化合物として化８（１３）の化合物を用いればサイクル特性がより向上することも確認された。
【０２１５】
（実験例５−１〜５−１５）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、実験例１−１〜１−１５と同様の手順を経た。
【０２１６】
（実験例５−１６〜５−２１）
溶媒としてＦＥＣに代えて炭酸プロピレン（ＰＣ）および化１５に示したハロゲンを有する環状炭酸エステルである４，５−ジフルオロ−１，３−ジオキソラン−２−オン（ＤＦＥＣ）を加え、ＰＣとＤＥＣとＤＦＥＣとの混合比を重量比で４０：５０：１０としたことを除き、実験例５−２，５−４，５−７，５−９，５−１２，５−１４と同様の手順を経た。
【０２１７】
（比較例５−１，５−２）
化４（１）の化合物を加えなかったことを除き、実験例５−１，５−１６と同様の手順を経た。
【０２１８】
（比較例５−３〜５−５）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、比較例１−２〜１−４と同様の手順を経た。
【０２１９】
（比較例５−６〜５−８）
溶媒としてＦＥＣに代えてＰＣおよびＤＦＥＣを加え、ＰＣとＤＥＣとＤＦＥＣとの混合比を重量比で４０：５０：１０としたことを除き、比較例５−３〜５−５と同様の手順を経た。
【０２２０】
これらの実験例５−１〜５−２１および比較例５−１〜５−８の二次電池についてサイクル特性を調べたところ、表５および表６に示した結果が得られた。
【０２２１】
【表５】
0005217512.tif 000034
【０２２２】
【表６】
0005217512.tif 000035
【０２２３】
表５および表６に示したように、負極活物質としてケイ素を用いると共に溶媒としてＦＥＣ等を加えた場合においても、表１の結果と同様の結果が得られた。すなわち、溶媒が化４（１），化４（１５）あるいは化８（１３）の化合物を含有する実験例５−１〜５−２１では、それらを含有しない比較例５−１，５−２よりも放電容量維持率が高くなった。また、実験例５−２，５−７，５−１４，５−１６，５−１８，５−２０では、化２８（１）〜（３）に示したジオキソラン系化合物を含有する比較例５−３〜５−８よりも放電容量維持率が高くなった。この場合においても、実験例５−１〜５−１５では、溶媒中における化４（１）の化合物等の含有量が０．０１重量％以上１０重量％以下において放電容量維持率が大幅に上昇し、０．５重量％以上５重量％以下において放電容量維持率の極大値を示した。また、ジオキソール系化合物の種類に着目すると、溶媒が化８（１３）の化合物を含有する場合のほうが、化４（１）あるいは化４（１５）の化合物を含有する場合よりも放電容量維持率が高くなった。
【０２２４】
また、溶媒としてＦＥＣ等を含有する実験例５−１〜５−２１では、それらを含有しない実験例４−１〜４−６（表４参照）よりも放電容量維持率が著しく高くなった。ここでＦＥＣとＤＦＥＣとを比較すると、ＤＦＥＣを含有する場合のほうが、ＦＥＣを含有する場合よりも放電容量維持率が高くなる傾向を示した。
【０２２５】
これらのことから、上記した二次電池では、負極５２が負極活物質としてケイ素を含む場合においても、電解液の溶媒が化３に示したジオキソール系化合物を含有することにより、溶媒の組成に依存せずに、サイクル特性が向上することが確認された。この場合においても、溶媒中における化３に示したジオキソール系化合物の含有量が０．０１重量％以上１０重量％以下であれば良好なサイクル特性が得られ、０．５重量％以上５重量％以下であればサイクル特性がより向上することが確認された。また、化３に示したジオキソール系化合物として化８（１３）の化合物を用いればサイクル特性がより向上することも確認された。さらに、溶媒として化１４に示したハロゲンを有する鎖状炭酸エステルあるいは化１５に示したハロゲンを有する環状炭酸エステルを用いればサイクル特性がより向上することも確認された。特に、化１５に示したハロゲンを有する環状炭酸エステルを用いる場合には、ハロゲンの数が多くなるほどサイクル特性が向上することも示唆された。
【０２２６】
（実験例６−１〜６−４）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、実験例２−１，２−３〜２−５と同様の手順を経た。
【０２２７】
（比較例６−１〜６−４）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、比較例２−１，２−３〜２−５と同様の手順を経た。
【０２２８】
これらの実験例６−１〜６−４および比較例６−１〜６−４の二次電池についてサイクル特性を調べたところ、表７に示した結果が得られた。
【０２２９】
【表７】
0005217512.tif 000036
【０２３０】
表７に示したように、負極活物質としてケイ素を用いると共に溶媒としてＦＥＣを加えた場合においても、表２の結果と同様の結果が得られた。すなわち、溶媒が化８（１３）の化合物を含有する実験例６−１〜６−４では、それを含有しない比較例６−１〜６−４よりも放電容量維持率が高くなった。この場合においても、溶媒としてＶＣ等を加えた実験例６−１〜６−４では、それを含有しない実験例５−１２よりも放電容量維持率が高くなった。
【０２３１】
このことから、上記した二次電池では、負極５２が負極活物質としてケイ素を含む場合においても、電解液の溶媒が化３に示したジオキソール系化合物と共に、化１１〜化１３に示した不飽和結合を有する環状炭酸エステル、またはスルトンあるいは酸無水物を含有すれば、サイクル特性がより向上することが確認された。特に、化１５に示したハロゲンを有する環状炭酸エステルと、化１１〜化１３に示した不飽和結合を有する環状炭酸エステル等とを併せて用いることにより、更にサイクル特性が向上することも確認された。
【０２３２】
（実験例７−１〜７−４）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、実験例３−１〜３−４と同様の手順を経た。
【０２３３】
（比較例７−１〜７−４）
実験例４−１〜４−６と同様にケイ素を含む負極活物質層５２Ｂを形成すると共に、溶媒としてＥＣに代えてＦＥＣを加え、ＤＥＣとＦＥＣとの混合比を重量比で５０：５０としたことを除き、比較例３−１〜３−４と同様の手順を経た。
【０２３４】
これらの実験例７−１〜７−４および比較例７−１〜７−４の二次電池についてサイクル特性を調べたところ、表８に示した結果が得られた。
【０２３５】
【表８】
0005217512.tif 000037
【０２３６】
表８に示したように、負極活物質としてケイ素を用いると共に溶媒としてＦＥＣを加えた場合においても、表３の結果と同様の結果が得られた。すなわち、溶媒が化８（１３）を含有する実験例７−１〜７−４では、それを含有しない比較例７−１〜７−４よりも放電容量維持率が高くなった。この場合には、電解質塩としてＬｉＢＦ4 等を加えた実験例７−１〜７−４では、それを加えなかった実験例５−１２と比較して、放電容量維持率が同等あるいはそれ以上となった。
【０２３７】
このことから、上記した二次電池では、負極５２が負極活物質としてケイ素を含む場合においても、電解液の溶媒が化３に示したジオキソール系化合物を含有することにより、電解質塩の種類に依存せずに、サイクル特性が向上することが確認された。
【０２３８】
（実験例８−１〜８−１５）
負極活物質としてスズ・コバルト・炭素（ＳｎＣｏＣ）含有材料を用い、塗布法によって負極活物質層５２Ｂをその厚さが３５μｍとなるように形成したことを除き、実験例１−１〜１−１５と同様の手順を経た。塗布法によってＳｎＣｏＣ含有材料を含む負極活物質層５２Ｂを形成する場合には、まず、スズ・コバルト・インジウム・チタン合金粉末と、炭素粉末とを混合したのち、メカノケミカル反応を利用してＳｎＣｏＣ含有材料を合成した。この際に、得られたＳｎＣｏＣ含有材料の組成を分析したところ、スズの含有量は４８質量％、コバルトの含有量は２３質量％、炭素の含有量は２０質量％、スズとコバルトとの合計に対するコバルトの割合（Ｃｏ／（Ｓｎ＋Ｃｏ））は３２質量％であった。続いて、負極活物質としてＳｎＣｏＣ含有材料粉末８０質量部と、導電剤として黒鉛１２質量部と、結着剤としてポリフッ化ビニリデン８質量部とを混合して負極合剤としたのち、Ｎ−メチル−２−ピロリドンに分散させてペースト状の負極合剤スラリーとした。最後に、銅箔（１５μｍ厚）からなる負極集電体５２Ａに負極合剤スラリーを均一に塗布して乾燥させたのち、ロールプレス機で圧縮成型した。この場合においても、負極５２の充放電容量が正極５１の充放電容量よりも大きくなるように正極活物質層５１Ｂの厚さを調節することにより、満充電時において負極５２にリチウム金属が析出しないようにした。
【０２３９】
（比較例８−１〜８−４）
実験例８−１〜８−１５と同様にＳｎＣｏＣ含有材料を含む負極活物質層５２Ｂを形成したことを除き、比較例１−１〜１−４と同様の手順を経た。
【０２４０】
これらの実験例８−１〜８−１５および比較例８−１〜８−４の二次電池についてサイクル特性を調べたところ、表９に示した結果が得られた。
【０２４１】
【表９】
0005217512.tif 000038
【０２４２】
表９に示したように、負極活物質としてＳｎＣｏＣ含有材料を用いた場合においても、表１の結果と同様の結果が得られた。すなわち、溶媒が化４（１），化４（１５）あるいは化８（１３）の化合物を含有する実験例８−１〜８−１５では、それを含有しない比較例８−１および化２８（１）〜（３）に示したジオキソラン系化合物を含有する比較例８−２〜８−４よりも放電容量維持率が高くなった。この場合においても、溶媒中における化４（１）の化合物等の含有量が０．０１重量％以上１０重量％以下において放電容量維持率が大幅に上昇し、０．５重量％以上５重量％以下において放電容量維持率の極大値を示した。また、ジオキソール系化合物の種類に着目すると、溶媒が化８（１３）の化合物を含有する場合のほうが、化４（１）あるいは化４（１５）の化合物を含有する場合よりも放電容量維持率が高くなった。
【０２４３】
このことから、上記した二次電池では、負極５２が負極活物質としてＳｎＣｏＣ含有材料を含む場合においても、電解液の溶媒が化３に示したジオキソール系化合物を含有することにより、サイクル特性が向上することが確認された。特に、溶媒中における化３に示したジオキソール系化合物の含有量が０．０１重量％以上１０重量％以下の範囲内であれば良好なサイクル特性が得られ、０．５重量％以上５重量％以下であればサイクル特性がより向上することも確認された。また、化３に示したジオキソール系化合物として化８（１３）の化合物を用いればサイクル特性がより向上することも確認された。
【０２４４】
（実験例９−１〜９−５）
実験例８−１〜８−１５と同様にＳｎＣｏＣ含有材料を含む負極活物質層５２Ｂを形成したことを除き、実験例２−１〜２−５と同様の手順を経た。
【０２４５】
（比較例９−１〜９−５）
実験例８−１〜８−１５と同様にＳｎＣｏＣ含有材料を含む負極活物質層５２Ｂを形成したことを除き、比較例２−１〜２−５と同様の手順を経た。
【０２４６】
これらの実験例９−１〜９−５および比較例９−１〜９−５の二次電池についてサイクル特性を調べたところ、表１０に示した結果が得られた。
【０２４７】
【表１０】
0005217512.tif 000039
【０２４８】
表１０に示したように、負極活物質としてＳｎＣｏＣ含有材料を用いた場合においても、表２の結果と同様の結果が得られた。すなわち、溶媒が化８（１３）の化合物を含有する実験例９−１〜９−５では、それを含有しない比較例９−１〜９−５よりも放電容量維持率が高くなった。この場合においても、溶媒としてＶＣ等を加えた実験例９−１〜９−５では、それを含有しない実験例８−１２よりも放電容量維持率が高くなった。
【０２４９】
これらのことから、上記した二次電池では、負極５２が負極活物質としてＳｎＣｏＣ含有材料を含む場合においても、電解液の溶媒が化３に示したジオキソール系化合物を含有することにより、溶媒の組成に依存せずに、サイクル特性が向上することが確認された。
【０２５０】
（実験例１０−１〜１０−４）
実験例８−１〜８−１５と同様にＳｎＣｏＣ含有材料を含む負極活物質層５２Ｂを形成したことを除き、実験例３−１〜３−４と同様の手順を経た。
【０２５１】
（比較例１０−１〜１０−４）
実験例８−１〜８−１５と同様にＳｎＣｏＣ含有材料を含む負極活物質層５２Ｂを形成したことを除き、比較例３−１〜３−４と同様の手順を経た。
【０２５２】
これらの実験例１０−１〜１０−４および比較例１０−１〜１０−４の二次電池についてサイクル特性を調べたところ、表１１に示した結果が得られた。
【０２５３】
【表１１】
0005217512.tif 000040
【０２５４】
表１１に示したように、負極活物質としてＳｎＣｏＣ含有材料を用いた場合においても、表３の結果と同様の結果が得られた。すなわち、溶媒が化８（１３）の化合物を含有する実験例１０−１〜１０−４では、それを含有しない比較例１０−１〜１０−４よりも放電容量維持率が高くなった。この場合においても、電解質塩としてＬｉＢＦ4 等を加えた実験例１０−１〜１０−４では、それを加えなかった実験例８−１２よりも放電容量維持率が高くなった。
【０２５５】
このことから、上記した二次電池では、負極５２が負極活物質としてＳｎＣｏＣ含有材料を含む場合においても、電解液の溶媒が化３に示したジオキソール系化合物を含有することにより、電解質塩の種類に依存せずに、サイクル特性が向上することが確認された。
【０２５６】
（実験例１１−１〜１１−１５）
負極５２の容量がリチウムの析出および溶解に基づいて表されるリチウム金属二次電池となるように、負極活物質としてリチウム金属を用いて負極活物質層５２Ｂを形成したことを除き、実験例１−１〜１−１５と同様の手順を経た。リチウム金属からなる負極活物質層５２Ｂを形成する場合には、銅箔（１５μｍ厚）からなる負極集電体５２Ａにリチウム金属（３０μｍ厚）を貼り付けた。
【０２５７】
（比較例１１−１〜１１−４）
実験例１１−１〜１１−１５と同様にリチウム金属からなる負極活物質層５２Ｂを形成したことを除き、比較例１−１〜１−４と同様の手順を経た。
【０２５８】
これらの実験例１１−１〜１１−１５および比較例１１−１〜１１−４の二次電池についてサイクル特性を調べたところ、表１２に示した結果が得られた。
【０２５９】
【表１２】
0005217512.tif 000041
【０２６０】
表１２に示したように、負極活物質としてリチウム金属を用いた場合においても、表１の結果と同様の結果が得られた。すなわち、溶媒が化４（１），化４（１５）あるいは化８（１３）の化合物を含有する実験例１１−１〜１１−１５では、それを含有しない比較例１１−１および化２８（１）〜（３）に示したジオキソラン系化合物を含有する比較例１１−２〜１１−４よりも放電容量維持率が高くなった。この場合においても、溶媒中における化４（１）の化合物等の含有量が０．０１重量％以上１０重量％以下において放電容量維持率が大幅に上昇し、０．５重量％以上５重量％以下において放電容量維持率の極大値を示した。また、ジオキソール系化合物の種類に着目すると、溶媒が化８（１３）の化合物を含有する場合のほうが、化４（１）あるいは化４（１５）の化合物を含有する場合よりも放電容量維持率が高くなった。
【０２６１】
このことから、上記した二次電池では、負極５２が負極活物質としてリチウム金属を用いた場合においても、電解液の溶媒が化３に示したジオキソール系化合物を含有することにより、サイクル特性が向上することが確認された。特に、溶媒中におけるが化３に示したジオキソール系化合物の含有量が０．０１重量％以上１０重量％以下であれば良好なサイクル特性が得られ、０．５重量％以上５重量％以下であればサイクル特性がより向上することも確認された。また、化３に示したジオキソール系化合物として化８（１３）の化合物を用いればサイクル特性がより向上することも確認された。
【０２６２】
（実験例１２−１〜１２−５）
実験例１１−１〜１１−１５と同様にリチウム金属からなる負極活物質層５２Ｂを形成したことを除き、実験例２−１〜２−５と同様の手順を経た。
【０２６３】
（比較例１２−１〜１２−５）
実験例１１−１〜１１−１５と同様にリチウム金属からなる負極活物質層５２Ｂを形成したことを除き、比較例２−１〜２−５と同様の手順を経た。
【０２６４】
これらの実験例１２−１〜１２−５および比較例１２−１〜１２−５の二次電池についてサイクル特性を調べたところ、表１３に示した結果が得られた。
【０２６５】
【表１３】
0005217512.tif 000042
【０２６６】
表１３に示したように、負極活物質としてリチウム金属を用いた場合においても、表２の結果と同様の結果が得られた。すなわち、溶媒が化８（１３）の化合物を含有する実験例１２−１〜１２−５では、それを含有しない比較例１２−１〜１２−５よりも放電容量維持率が高くなった。この場合においても、ＶＣ等を加えた実験例１２−１〜１２−５では、それを加えなかった実験例１１−１２よりも放電容量維持率が高くなった。
【０２６７】
このことから、上記した二次電池では、負極５２が負極活物質としてリチウム金属を用いた場合においても、電解液の溶媒が化３に示したジオキソール系化合物を含有することにより、溶媒の組成に依存せずに、サイクル特性が向上することが確認された。
【０２６８】
（実験例１３−１〜１３−４）
実験例１１−１〜１１−１５と同様にリチウム金属からなる負極活物質層５２Ｂを形成したことを除き、実験例３−１〜３−４と同様の手順を経た。
【０２６９】
（比較例１３−１〜１３−４）
実験例１１−１〜１１−１５と同様にリチウム金属からなる負極活物質層５２Ｂを形成したことを除き、比較例３−１〜３−４と同様の手順を経た。
【０２７０】
これらの実験例１３−１〜１３−４および比較例１３−１〜１３−４の二次電池についてサイクル特性を調べたところ、表１４に示した結果が得られた。
【０２７１】
【表１４】
0005217512.tif 000043
【０２７２】
表１４に示したように、負極活物質としてリチウム金属を用いた場合においても、表３の結果と同様の結果が得られた。すなわち、溶媒が化８（１３）の化合物を含有する実験例１３−１〜１３−４では、それを含有しない比較例１３−１〜１３−４よりも放電容量維持率が高くなった。この場合においても、電解質塩としてＬｉＢＦ4 等を加えた実験例１３−１〜１３−４では、それを加えなかった実験例１１−１２よりも放電容量維持率が高くなった。
【０２７３】
このことから、上記した二次電池では、負極５２が負極活物質としてリチウム金属を用いた場合においても、電解液の溶媒が化３に示したジオキソール系化合物を含有することにより、電解質塩の種類に依存せずに、サイクル特性が向上することが確認された。
【０２７４】
上記した表１〜表１４の結果から、本発明の二次電池では、負極活物質の種類や電解質塩の種類や溶媒の組成に関係なく、電解液の溶媒が化３に示したジオキソール系化合物を含有することにより、サイクル特性が向上することが確認された。この場合には、負極活物質として炭素材料を用いた場合よりもリチウム金属を用いた場合、およびケイ素あるいはスズを有する材料（リチウムを吸蔵および放出することが可能であると共に金属材料および半金属元素のうちの少なくとも１種を有する材料）を用いた場合において、放電容量維持率の増加率が大きくなった。この結果は、負極活物質として高容量化に有利なリチウム金属や、ケイ素あるいはスズを有する材料を用いると、炭素材料を用いる場合よりも電解液が分解しやすくなるため、電解液の分解抑制効果が際立って発揮されたものと考えられる。
【０２７５】
以上、実施の形態および実施例を挙げて本発明を説明したが、本発明は上記した実施の形態および実施例において説明した態様に限定されず、種々の変形が可能である。例えば、本発明の電解液の使用用途は、必ずしも二次電池に限らず、二次電池以外の他の電気化学デバイスであってもよい。他の用途としては、例えば、キャパシタなどが挙げられる。
【０２７６】
また、上記した実施の形態および実施例では、本発明の二次電池の電解質として、電解液、あるいは電解液を高分子化合物に保持させたゲル状電解質を用いる場合について説明したが、他の種類の電解質を用いるようにしてもよい。他の電解質としては、例えば、イオン伝導性セラミックス、イオン伝導性ガラスあるいはイオン性結晶などのイオン伝導性無機化合物と電解液とを混合したものや、他の無機化合物と電解液とを混合したものや、これらの無機化合物とゲル状電解質とを混合したものなどが挙げられる。
【０２７７】
また、上記した実施の形態および実施例では、本発明の二次電池として、負極の容量がリチウムの吸蔵および放出に基づいて表されるリチウムイオン二次電池を用い、負極の容量がリチウムの析出および溶解に基づいて表されるリチウム金属二次電池について説明したが、必ずしもこれに限られるものではない。本発明の二次電池は、リチウムを吸蔵および放出することが可能な負極材料の充電容量を正極の充電容量よりも小さくすることにより、負極の容量がリチウムの吸蔵および放出に基づく容量とリチウムの析出および溶解に基づく容量とを含み、かつ、それらの容量の和によって表される二次電池についても同様に適用可能である。
【０２７８】
また、上記した実施の形態および実施例では、電極反応物質としてリチウムを用いる場合について説明したが、ナトリウム（Ｎａ）あるいはカリウム（Ｋ）などの他の長周期型周期表における１族元素やマグネシウムあるいはカルシウム(Ｃａ）などの２族元素やアルミニウムなどの他の軽金属を用いてもよい。この場合においても、負極活物質として、上記実施の形態で説明した負極材料を用いることが可能である。
【０２７９】
また、上記した実施の形態または実施例では、本発明の二次電池について、電池構造が円筒型、ラミネートフィルム型およびコイン型である場合、ならびに電池素子が巻回構造を有する場合を例に挙げて説明したが、本発明の二次電池は、角型、あるいはボタン型などの他の電池構造を有する場合や、電池素子が積層構造などの他の構造を有する場合についても同様に適用可能である。
【０２８０】
また、上記した実施の形態および実施例では、本発明の電解液あるいは二次電池における化３に示したジオキソール系化合物の含有量について、実施例の結果から導き出された適正範囲を説明しているが、その説明は、含有量が上記した範囲外となる可能性を完全に否定するものではない。すなわち、上記した適正範囲は、あくまで本発明の効果を得る上で特に好ましい範囲であり、本発明の効果が得られるのであれば、含有量が上記した範囲から多少外れてもよい。
【図面の簡単な説明】
【０２８１】
【図１】本発明の一実施の形態に係る電解液を用いた第１の二次電池の構成を表す断面図である。
【図２】図１に示した巻回電極体の一部を拡大して表す断面図である。
【図３】図２に示した負極の構成を拡大して表す断面図である。
【図４】参考例の負極の構成を表す断面図である。
【図５】図２に示した負極の断面構造を表すＳＥＭ写真およびその模式図である。
【図６】図２に示した負極の他の断面構造を表すＳＥＭ写真およびその模式図である。
【図７】本発明の一実施の形態に係る電解液を用いた第３の二次電池の構成を表す分解斜視図である。
【図８】図７に示した巻回電極体のＶＩＩＩ−ＶＩＩＩ線に沿った構成を表す断面図である。
【図９】図８に示した巻回電極体の一部を拡大して表す断面図である。
【図１０】本発明の一実施の形態に係る電解液を用いた第４の二次電池の構成を表す断面図である。
【符号の説明】
【０２８２】
１１…電池缶、１２，１３…絶縁板、１４…電池蓋、１５…安全弁機構、１５Ａ…ディスク板、１６…熱感抵抗素子、１７，５６…ガスケット、２０，３０…巻回電極体、２１，３３，５１…正極、２１Ａ，３３Ａ，５１Ａ…正極集電体、２１Ｂ，３３Ｂ，５１Ｂ…正極活物質層、２２，３４，５２…負極、２２Ａ，３４Ａ，５２Ａ…負極集電体、２２Ｂ，３４Ｂ，５２Ｂ…負極活物質層、２３，３５，５３…セパレータ、２４…センターピン、２５，３１…正極リード、２６，３２…負極リード、３６…電解質、３７…保護テープ、４０…外装部材、４１…密着フィルム、５４…外装缶、５５…外装カップ、２０１…負極活物質粒子、２０２…酸化物含有膜、２０４（２０４Ａ，２０４Ｂ）…隙間、２０５…空隙、２０６…金属材料。
【図１】
0005217512.tif 000065
【図２】
0005217512.tif 000066
【図３】
0005217512.tif 000067
【図４】
0005217512.tif 000068
【図５】
0005217512.tif 000069
【図６】
0005217512.tif 000070
【図７】
0005217512.tif 000071
【図８】
0005217512.tif 000072
【図９】
0005217512.tif 000073
【図１０】
0005217512.tif 000074